(57)【要約】  本発明は、少なくとも１つの式（Ｉ）のピペリジン化合物を安定剤として含む組成物に関する。式（Ｉ）において、変数Ｒ1、Ｒ2、Ｒ3、Ｒ4、Ｒ5、Ｒ6、Ｒ7、Ｒ8、Ｙおよび指数ｎは、請求項１および明細書に記載された意味を有する。本組成物はまた、ポリマー成分および着色剤を含む。さらに、本発明は、顔料含有ポリマー組成物に関し、そして分散助剤としての式（Ｉ）の化合物の使用に関する。
2009531505.tif 000002
【特許請求の範囲】
【請求項１】
以下のｉ）〜ｉｉｉ）：
ｉ）安定剤としての少なくとも１つの式（Ｉ）
【化１】
2009531505.tif 000021
［式中、ｎは、１または２である；
Ｒ1、Ｒ2、Ｒ3およびＲ4は、それぞれ独立してＣ1−Ｃ4−アルキル、またはＲ1およびＲ2および／またはＲ3およびＲ4は、結合している炭素原子と共に４−、５−、６−、７−または８員環を形成する；
Ｒ5およびＲ7は、それぞれ独立して水素またはＣ1−Ｃ4−アルキルである；
Ｒ6は、水素、オキシル、ヒドロキシル、アシル、Ｃ1−Ｃ40−アルキルまたはＣ2−Ｃ40−アルケニルであり、このうち後２つの基は、酸素、硫黄、−ＮＨ−および−Ｎ（Ｃ1−Ｃ10−アルキル）−からそれぞれ独立して選択される１つ以上の非隣接基によって中断されており、および／またはシアノ、ヒドロキシル、アミノおよびアリールから選択される１つ以上の置換基を有することができ、前記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる；
Ｒ8は、水素またはＣ1−Ｃ10−アルキルである；および
ｎが１の場合、
Ｙは、水素であるか、または非置換または同一もしくは異なるＲa基で１回以上置換されるＣ1−Ｃ22−アルキルであり、酸素、硫黄、−ＮＨ−および−Ｎ（Ｃ1−Ｃ10−アルキル）−からそれぞれ独立して選択される１つ以上の非隣接基によって中断されていてよい；または
Ｙは、Ｃ3−Ｃ22−アルケニル、Ｃ3−Ｃ12−シクロアルキル、Ｃ6−Ｃ12−ビシクロアルキル、Ｃ3−Ｃ10−シクロアルケニルであり、これらの基は、１つ以上のＲa基を有することでき、そしてＣ3−Ｃ12−シクロアルキル、Ｃ6−Ｃ12−ビシクロアルキル、またはＣ3−Ｃ10−シクロアルケニルは、さらに１つ以上のアルキル基を有することができる；または
Ｙはアリールであり、そのアリールは、ハロゲン、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ−（Ｃ1−Ｃ4−アルキル）アミノで１回以上置換することができる；または
Ｙは、適切であれば、オキシル、ヒドロキシル、アシル、Ｃ1−Ｃ40−アルキルまたはＣ2−Ｃ40−アルケニルから選択される１つ以上の同一または異なる基を有するヘテロ環であり、このうちＣ1−Ｃ40−アルキルおよびＣ2−Ｃ40−アルケニルは、酸素、硫黄、−ＮＨ−および−Ｎ（Ｃ1−Ｃ10−アルキル）−からそれぞれ独立して選択される１つ以上の非隣接基によって中断されていてよく、および／またはシアノ、ヒドロキシル、アミノおよびアリールからそれぞれ独立して選択される１つ以上の置換基を有することができ、前記アリールは、Ｃ1−Ｃ4−アルキル、ハロゲン、Ｃ1−Ｃ4−アルコキシ、ジ−（Ｃ1−Ｃ4−アルキル）アミノ、メチレンジオキシまたはエチレンジオキシで１回以上置換することができる；
Ｒaは、シアノ、アミノ、ヒドロキシル、ヒドロキシ−Ｃ1−Ｃ4−アルコキシ、Ｃ1−Ｃ4−アルコキシカルボキシル、アリール、またはヘテロ環であり、このうち後２つの基は、ハロゲン、ヒドロキシル、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ（Ｃ1−Ｃ4−アルキル）アミノで１回以上置換することができる；
そしてｎが２の場合、
Ｙは、隣接結合の間に１から３０個の架橋原子を有する二価基であり、その二価基は、アルキレン、アルケニレン、アリーレン、ヘテロシクリレン、シクロアルキレンから選択される構造単位を有し、前記アルキレン及びアルケニレンは、酸素、硫黄、−ＮＨ−および−Ｎ（Ｃ1−Ｃ10−アルキル）−によって１回以上中断されていてよく、そしてアリーレン、ヘテロ環およびシクロアルキレンは、Ｃ1−Ｃ4−アルキルで１回以上置換することができる］のピペリジン化合物；
ｉｉ）少なくとも１つのポリマー；および
ｉｉｉ）少なくとも１つの着色剤
を含む組成物。
【請求項２】
式ＩにおけるＲ1、Ｒ2、Ｒ3およびＲ4がそれぞれメチルであり、そしてＲ5およびＲ7がそれぞれ水素である、請求項１に記載の組成物。
【請求項３】
式ＩにおけるＲ6が水素である、請求項１または２に記載の組成物。
【請求項４】
Ｒ8がＨである、請求項１から３までのいずれか１項に記載の組成物。
【請求項５】
式（Ｉ）において、ｎが１であり、そしてＹが、非置換の、またはシアノ、ヒドロキシル、Ｃ1−Ｃ4−アルコキシカルボキシル、ヒドロキシ−Ｃ1−Ｃ4−アルコキシ、フリル、チエニル、テトラヒドロフラニル、モルホリニル、ピリジル、イミダゾリル、ピペリジニル、ピロリジニル、および２−オキソピペリジニルから選択される置換基を有するＣ1−Ｃ10−アルキルである、請求項１から４までのいずれか１項に記載の組成物。
【請求項６】
式（Ｉ）において、ｎが２であり、そしてＹが２〜１０員のアルキレン鎖である、請求項１から４までのいずれか１項に記載の組成物。
【請求項７】
式（Ｉ）の化合物が、Ｎ，Ｎ′−ビス（ホルミル）−Ｎ，Ｎ′−ビス（２，２，６，６−テトラメチル−４−ピペリジル）−１，６−ヘキサンジアミンである、請求項１から６までのいずれか１項に記載の組成物。
【請求項８】
前記ポリマーｉｉ）が、ハロゲン含有ポリマーおよびその混合物から選択される、請求項１から７までのいずれか１項に記載の組成物。
【請求項９】
前記ポリマーｉｉ）が、エーテルのホモポリマーもしくはコポリマーおよびそれらの混合物から選択される、請求項１から７までのいずれか１項に記載の組成物。
【請求項１０】
前記ポリマーｉｉ）が、ポリアセタール、ポリアセタールと環状エーテルとのコポリマー、および熱可塑性ポリウレタンで、アクリレートもしくはメチルアクリレート／ブタジエン／スチレン−コポリマーで修飾されたポリアセタール、およびそれらの混合物から選択される、請求項１から７までのいずれか１項に記載の組成物。
【請求項１１】
前記ポリマーｉｉ）が、ポリアリールエーテル、ポリアリールスルフィド、およびポリアリールエーテルとスチレンポリマーおよびポリアミドとの混合物、およびそれらの混合物から選択される、請求項１から７までのいずれか１項に記載の組成物。
【請求項１２】
前記ポリマーｉｉ）が、ポリウレタンから選択される、請求項１から７までのいずれか１項に記載の組成物。
【請求項１３】
前記ポリマーｉｉ）が、ポリウレア、ポリアミドイミド、ポリエーテルイミド、ポリエステルイミド、ポリヒダントイン、ポリベンズイミダゾール、およびそれらの混合物から選択される、請求項１から７までのいずれか１項に記載の組成物。
【請求項１４】
前記ポリマーｉｉ）が、ポリエステルから選択される、請求項１から７までのいずれか１項に記載の組成物。
【請求項１５】
前記ポリマーｉｉ）が、ポリカーボネート、ポリエステルカーボネート、およびそれらの混合物から選択される、請求項１から７までのいずれか１項に記載の組成物。
【請求項１６】
前記ポリマーｉｉ）が、ポリスルホン、ポリエーテルスルホン、ポリエーテルケトン、およびそれらの混合物から選択される、請求項１から７までのいずれか１項に記載の組成物。
【請求項１７】
前記ポリマーｉｉ）が、合成樹脂から選択される、請求項１から７までのいずれか１項に記載の組成物。
【請求項１８】
前記ポリマーｉｉ）が、天然ポリマーから選択される、請求項１から７までのいずれか１項に記載の組成物。
【請求項１９】
前記ポリマーｉｉ）が、純粋なモノマー化合物またはそのような化合物の混合物から製造される天然有機材料または合成有機材料から選択される、請求項１から７までのいずれか１項に記載の組成物。
【請求項２０】
前記ポリマーｉｉ）が、天然ゴムまたは合成ゴムの水性エマルジョンから選択される、請求項１から７までのいずれか１項に記載の組成物。
【請求項２１】
前記ポリマーｉｉ）が、モノオレフィンまたはジオレフィンとビニルモノマーとのコポリマー、およびそれらの混合物から選択される、請求項１から７までのいずれか１項に記載の組成物。
【請求項２２】
前記ポリマーｉｉ）が、不飽和アルコールおよびアミンまたはそれらのアシル誘導体またはアセタールから誘導されるポリマーから選択される、請求項１から７までのいずれか１項に記載の組成物。
【請求項２３】
前記ポリマーｉｉ）が、α，β−不飽和酸およびそれらの誘導体から誘導されるポリマーから選択される、請求項１から７までのいずれか１項に記載の組成物。
【請求項２４】
前記ポリマーｉｉ）が、請求項２３に記載のモノマー同士のコポリマー、または請求項２３に記載のモノマーと他の不飽和モノマーとのコポリマーから選択される、請求項１から７までのいずれか１項に記載の組成物。
【請求項２５】
前記ポリマーｉｉ）が、ポリアミドおよびコポリアミドから選択される、請求項１から７までのいずれか１項に記載の組成物。
【請求項２６】
前記ポリマーｉｉ）が、ポリスチレン、ポリ（ｐ−メチルスチレン）、ポリ（α−メチルスチレン）、およびスチレンまたはα−メチルスチレンのコポリマーから選択される、請求項１から７までのいずれか１項に記載の組成物。
【請求項２７】
前記コポリマーが、スチレンと、アクリロニトリルおよびブタジエンおよび／またはアクリルエステルまたはメタクリルエステルとのコポリマーである、請求項２６に記載の組成物。
【請求項２８】
前記ポリマーｉｉ）が、ポリオレフィンおよびその混合物から選択される、請求項１から７までのいずれか１項に記載の組成物。
【請求項２９】
前記ポリマーｉｉ）が、エチレンおよびプロピレンのホモポリマーおよびコポリマー、およびそれらの混合物から選択される、請求項２８に記載の組成物。
【請求項３０】
前記ポリマーｉｉ）が、ポリマーブレンドである、請求項１から７までのいずれか１項に記載の組成物。
【請求項３１】
前記着色剤ｉｉｉ）が顔料である、請求項１から３０までのいずれか１項に記載の組成物。
【請求項３２】
前記顔料が白色顔料または黒色顔料である、請求項３１に記載の組成物。
【請求項３３】
酸化防止剤、光安定剤、金属不活性剤、帯電防止剤、補強剤、フィラー、曇り防止剤、および殺生剤から選択される少なくとも１つの添加剤をさらに含む、請求項１から３２までのいずれか１項に記載の組成物。
【請求項３４】
前記光安定剤が、２−シアノ−３，３−ジフェニルアクリル酸エステルである、請求項３３に記載の組成物。
【請求項３５】
連続的なポリマー相と、そこに分散する粒状顔料相とを含む顔料含有ポリマー組成物を製造する方法であって、前記ポリマー組成物を、顔料と密に接触させ、そして分散助剤として、少なくとも１つの以下の式（Ｉ）
【化２】
2009531505.tif 000022
［式中、ｎは、１または２である；
Ｒ1、Ｒ2、Ｒ3およびＲ4は、それぞれ独立してＣ1−Ｃ4−アルキル、またはＲ1およびＲ2および／またはＲ3およびＲ4は、結合している炭素原子と共に４−、５−、６−、７−または８員環を形成する；
Ｒ5およびＲ7は、それぞれ独立して水素またはＣ1−Ｃ4−アルキルである；
Ｒ6は、水素、オキシル、ヒドロキシル、アシル、Ｃ1−Ｃ40−アルキルまたはＣ2−Ｃ40−アルケニルであり、このうち後２つの基は、酸素、硫黄、−ＮＨ−および−Ｎ（Ｃ1−Ｃ10−アルキル）−からそれぞれ独立して選択される１つ以上の非隣接基によって中断され、および／またはシアノ、ヒドロキシル、アミノおよびアリールから選択される１つ以上の置換基を有することができ、前記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる；
Ｒ8は、水素またはＣ1−Ｃ10−アルキルである；および
ｎが１の場合、
Ｙは、水素であるか、または非置換または同一もしくは異なるＲa基で１回以上置換されるＣ1−Ｃ22−アルキルであり、酸素、硫黄、−ＮＨ−および−Ｎ（Ｃ1−Ｃ10−アルキル）−からそれぞれ独立して選択される１つ以上の非隣接基によって中断されていてよい；または
Ｙは、Ｃ3−Ｃ22−アルケニル、Ｃ3−Ｃ12−シクロアルキル、Ｃ6−Ｃ12−ビシクロアルキル、Ｃ3−Ｃ10−シクロアルケニルであり、これらの基は、１つ以上のＲa基を有することでき、そしてＣ3−Ｃ12−シクロアルキル、Ｃ6−Ｃ12−ビシクロアルキル、またはＣ3−Ｃ10−シクロアルケニルは、さらに１つ以上のアルキル基を有することができる；または
Ｙはアリールであり、そのアリールは、ハロゲン、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ−（Ｃ1−Ｃ4−アルキル）アミノで１回以上置換することができる；または
Ｙは、適切であれば、オキシル、ヒドロキシル、アシル、Ｃ1−Ｃ40−アルキルまたはＣ2−Ｃ40−アルケニルから選択される１つ以上の同一または異なる基を有するヘテロ環であり、このうちＣ1−Ｃ40−アルキルおよびＣ2−Ｃ40−アルケニルは、酸素、硫黄、−ＮＨ−および−Ｎ（Ｃ1−Ｃ10−アルキル）−からそれぞれ独立して選択される１つ以上の非隣接基によって中断されていてよく、および／またはシアノ、ヒドロキシル、アミノおよびアリールからそれぞれ独立して選択される１つ以上の置換基を有することができ、前記アリールは、Ｃ1−Ｃ4−アルキル、ハロゲン、Ｃ1−Ｃ4−アルコキシ、ジ−（Ｃ1−Ｃ4−アルキル）アミノ、メチレンジオキシまたはエチレンジオキシで１回以上置換することができる；
Ｒaは、シアノ、アミノ、ヒドロキシル、ヒドロキシ−Ｃ1−Ｃ4−アルコキシ、Ｃ1−Ｃ4−アルコキシカルボキシル、アリール、またはヘテロ環であり、このうち後２つの基は、ハロゲン、ヒドロキシル、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ（Ｃ1−Ｃ4−アルキル）アミノで１回以上置換することができる；
そしてｎが２の場合、
Ｙは、隣接結合の間に１から３０個の架橋原子を有する二価基であり、その二価基は、アルキレン、アルケニレン、アリーレン、ヘテロ環、シクロアルキレンから選択される構造単位を有し、前記アルキレン及びアルケニレンは、酸素、硫黄、−ＮＨ−および−Ｎ（Ｃ1−Ｃ10−アルキル）−によって１回以上中断されていてよく、アリーレン、ヘテロ環およびシクロアルキレンは、Ｃ1−Ｃ4−アルキルで１回以上置換することができる］のピペリジン化合物を使用する方法。
【請求項３６】
前記の密に接触させることが、酸化防止剤、光安定剤、金属不活性剤、帯電防止剤、補強剤、フィラー、曇り防止剤、殺生剤および式Ｉの化合物以外の分散助剤から選択される少なくとも１つの添加剤の存在下でさらに行なわれる、請求項３５に記載の方法。
【請求項３７】
式（Ｉ）の化合物以外の前記分散助剤が、ポリエチレンワックスおよびポリプロピレンワックス、金属石鹸、脂肪酸エステル、モンタンワックス、ワックス様ポリマー、およびアミドワックスから選択される、請求項３６に記載の方法。
【請求項３８】
式（Ｉ）の化合物以外の前記分散助剤の割合が、ポリマー組成物の全質量に対して、０．０１質量％未満である、請求項３６または３７に記載の方法。
【請求項３９】
式（Ｉ）の化合物以外の分散助剤を全く使用しない、請求項３５に記載の方法。
【請求項４０】
顔料含有ポリマー組成物における分散助剤としての請求項１で定義された式（Ｉ）のピペリジン化合物の使用。
【発明の詳細な説明】
【技術分野】
【０００１】
本発明は、少なくとも１つのポリマー、少なくとも１つの着色剤、および安定剤として少なくとも１つのピペリジン化合物を含む組成物に関する。安定剤は、光、酸素および／または熱への曝露から組成物を保護すること、さらに顔料含有ポリマーの良好な着色安定性を確保することが特に意図される。本発明は、分散助剤としてピペリジン化合物を使って、ポリマー成分と顔料とを密に接触させることにより顔料含有ポリマー組成物を製造する方法に関し、さらに分散助剤としてのピペリジン化合物の使用に関する。
【０００２】
プラスチックの機械的、化学的および／または審美的特性は、光、酸素および／または熱への曝露により劣化することが知られている。プラスチックの部分的な劣化は、経年劣化とも言われるが、材料の黄化、脱色、クラックまたは脆化として一般的に顕著となる。概して、経年劣化は、熱、光、機械的ストレス、混入物との触媒作用もしくは反応により引き起こされ得る酸化反応において見出される。プラスチックの経年劣化現象は、その製造もしくは成形方法の間、および／または成形稼働中にも見られ得る。したがって、製品の機械的特性の低下および脱色を防ぐためには、安定剤または安定剤組成物を使ってプラスチックを安定化することが一般的である。
【０００３】
立体障害アミン（ヒンダードアミン光安定剤：ＨＡＬＳ）は、プラスチックの光分解および熱分解に対する公知の安定剤である。従来技術でのＨＡＬＳ化合物は、２，２，６，６−テトラアルキルピペリジン誘導体である。安定化のために使用されるＨＡＬＳ化合物は、モノマーまたはオリゴマーのいずれでも構わない。
【０００４】
ＥＰ０３１６５８２およびＷＯ０１／７４７７７は、４−ホルミルアミノ−２，２，６，６−テトラ（Ｃ1−Ｃ4）アルキルピペリジン誘導体を、有機材料、特にポリオレフィン、ポリアミドおよびポリウレタンのための有効な光安定剤として記述している。モノマー性ＨＡＬＳ化合物を含む多数の安定剤混合物が、着色ポリオレフィンの安定化に関する従来技術において記述されている。その例としては、ＥＰ１３３８６２２、ＤＥ１９７３５９７４およびＥＰ１３４２７４８である。ＷＯ２００５／０５４３５３は、少なくとも１つのＵＶ吸収剤、少なくとも１つのモノマー性ＨＡＬＳ化合物および少なくとも１つのオリゴマー性ＨＡＬＳ化合物を含む着色ポリスチレンについて記述している。
【０００５】
従来技術で公知のモノマー性ＨＡＬＳ化合物は、その性能特性の点からしばしば不十分な場合がある。最も大きな欠点は、モノマー性ＨＡＬＳ化合物の低い移行安定性のために保護効果の持続性が頻繁に不十分になることである。さらなる欠点は、光安定剤として公知のものの多くが、可視光線領域において明らかにわかる固有色を有していることである。その固有色は、着色料含有プラスチックの色強度および輝度を低下させる。さらに、多くの光安定剤は、適用される媒体中で低い溶解性しか有しない。この結果生じる光安定剤の結晶化は、望ましくないポリマーの曇りを引き起こす。したがって、性能特性が改良されたことを示す安定剤および安定剤組成物に対する要求が存在し続いている。
【０００６】
したがって、本発明は、特性が改良された安定剤および安定剤混合物を提供するという目的に基づく。特に長期持続性を有する高いレベルでの保護効果を達成すべきものである。さらに、安定剤および安定剤混合物は、安定化させる固有色が低いレベルのポリマーと相溶性を有しなければならない。本発明のさらなる目的は、顔料含有ポリマー組成物を製造するための方法を提供することである。本発明の方法で得られるポリマー組成物は、公知の着色剤含有ポリマー組成物より成形体の製造、特に顔料を少量化することを可能にし、同時に従来のポリマー製造物と同等の色強度を保持できるようにしなければならない。
【０００７】
これらの目的は、式（Ｉ）
【化１】
2009531505.tif 000003
［式中、ｎは、１または２である；
Ｒ1、Ｒ2、Ｒ3およびＲ4は、それぞれ独立してＣ1−Ｃ4−アルキル、またはＲ1およびＲ2および／またはＲ3およびＲ4は、結合している炭素原子と共に４−、５−、６−、７−または８員環を形成する；
Ｒ5およびＲ7は、それぞれ独立して水素またはＣ1−Ｃ4−アルキルである；
Ｒ6は、水素、オキシル、ヒドロキシ、アシル、Ｃ1−Ｃ40−アルキルまたはＣ2−Ｃ40−アルケニルである。このうち後２つの基は、酸素、硫黄、−ＮＨ−および−Ｎ（Ｃ1−Ｃ10−アルキル）−からそれぞれ独立して選択される１つ以上の非隣接基によって中断されており、および／またはシアノ、ヒドロキシ、アミノおよびアリールから選択される１つ以上の置換基を有することができる。上記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる；
Ｒ8は、水素またはＣ1−Ｃ10−アルキルである；および
ｎが１の場合、
Ｙは、水素であるか、または非置換または同一もしくは異なるＲa基で１回以上置換されるＣ1−Ｃ22−アルキルであり、酸素、硫黄、−ＮＨ−および−Ｎ（Ｃ1−Ｃ10−アルキル）−からそれぞれ独立して選択される１つ以上の非隣接基によって中断されていてよい；または
Ｙは、Ｃ3−Ｃ22−アルケニル、Ｃ3−Ｃ12−シクロアルキル、Ｃ6−Ｃ12−ビシクロアルキル、Ｃ3−Ｃ10−シクロアルケニルであり、これらの基は、１つ以上のＲa基を有することでき、そしてＣ3−Ｃ12−シクロアルキル、Ｃ6−Ｃ12−ビシクロアルキル、Ｃ3−Ｃ10−シクロアルケニルは、さらに１つ以上のアルキル基を有することができる；または
Ｙはアリールであり、そのアリールは、ハロゲン、Ｃ1−Ｃ4−アルキル、Ｃ1−Ｃ4−アルコキシ、Ｃ1−Ｃ4−アルコキシカルボニル、メチレンジオキシ、エチレンジオキシまたはジ−（Ｃ1−Ｃ4−アルキル）アミノで１回以上置換することができる；または
Ｙは、適切であれば、オキシル、ヒドロキシ、アシル、Ｃ1−Ｃ40−アルキルまたはＣ2−Ｃ40−アルケニルから選択される１つ以上の同一または異なる基を有するヘテロ環である。このうちＣ1−Ｃ40−アルキルまたはＣ2−Ｃ40−アルケニルは、酸素、硫黄、−ＮＨ−および−Ｎ（Ｃ1−Ｃ10−アルキル）−からそれぞれ独立して選択される１つ以上の非隣接基によって中断されており、および／またはシアノ、ヒドロキシ、アミノおよびアリールから選択される１つ以上の置換基を有することができる。上記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる；
Ｒaは、シアノ、アミノ、ヒドロキシル、ヒドロキシ−Ｃ1−Ｃ4−アルコキシ、Ｃ1−Ｃ4−アルコキシカルボニル、アリール、またはヘテロ環であり、このうち後２つの基は、ハロゲン、ヒドロキシル、Ｃ1−Ｃ4−アルキル、Ｃ1−Ｃ4−アルコキシ、Ｃ1−Ｃ4−アルコキシカルボニル、メチレンジオキシ、エチレンジオキシまたはジ（Ｃ1−Ｃ4−アルキル）アミノで１回以上置換することができる；
そしてｎが２の場合、
Ｙは、隣接結合の間に１から３０個の架橋原子を有する二価基である。その二価基は、アルキレン、アルケニレン、アリーレン、ヘテロシクリレン、シクロアルキレンから選択される構造単位を有する。上記アルキレン及びアルケニレンは、酸素、硫黄、−ＮＨ−および−Ｎ（Ｃ1−Ｃ10−アルキル）−によって１回以上中断されており、そしてアリーレン、ヘテロシクリレンおよびシクロアルキレンは、Ｃ1−Ｃ4−アルキルで１回以上置換することができる］のピペリジン化合物を使用することで達成される。
【０００８】
かくして、本発明の目的は、まず、安定剤としての（ｉ）、少なくとも１つの式（Ｉ）のピペリジン化合物、少なくとも１つの上記のポリマー（ｉｉ）および少なくとも１つの着色剤（ｉｉｉ）を含む組成物を提供することである。
【０００９】
本発明の具体的な実施態様は、酸化防止剤、光安定剤、金属不活性剤、帯電防止剤、補強剤、フィラー、曇り防止剤および殺生剤から選択される少なくとも１つの添加剤をさらに含む組成物に関する。
【００１０】
本発明は、さらに、連続的なポリマー相と、そこに分散する微粒子着色相とを含む顔料含有ポリマー組成物を製造する方法を提供する。その方法は、ポリマー組成物を顔料と密に接触させること、および分散助剤として少なくとも１つの式（Ｉ）のピペリジン化合物を使用することを含む。
【００１１】
さらに、本発明は、顔料含有ポリマー組成物中において分散助剤として式（Ｉ）のピペリジン化合物に使用することを提供する。
【００１２】
本発明の目的においては、用語「ハロゲン」は、フッ素、塩素、臭素およびヨウ素を表す。
【００１３】
Ｃ1−Ｃ22アルキルは、１〜２２個の炭素原子を有する直鎖または分岐の飽和炭化水素基を表す。例としては、メチル、エチル、プロピル、イソプロピル、ｎ−ブチル、イソブチル、ｓｅｃ−ブチル、ｔｅｒｔ−ブチル、ｎ−ペンチル、２−ペンチル、２−メチルブチル、３−メチルブチル、１，２−ジメチルプロピル、１，１−ジメチルプロピル、２，２−ジメチルプロピル、１−エチルプロピル、ｎ−ヘキシル、２−ヘキシル、２−メチルペンチル、３−メチルペンチル、４−メチルペンチル、１，２−ジメチルブチル、１，３−ジメチルブチル、２，３−ジメチルブチル、１，１−ジメチルブチル、２，２−ジメチルブチル、３，３−ジメチルブチル、１，１，２−トリメチルプロピル、１，２，２−トリメチルプロピル、１−エチルブチル、２−エチルブチル、１−エチル−２−メチルプロピル、ｎ−ヘプチル、２−ヘプチル、３−ヘプチル、２−エチルペンチル、１−プロピルブチル、ｎ−オクチル、２−エチルヘキシル、２−プロピルヘプチル、１，１，３，３−テトラメチルブチル、ノニル、デシル、ｎ−ウンデシル、ｎ−ドデシル、ｎ−トリデシル、ｉｓｏ−トリデシル、ｎ−テトラデシル、ｎ−ヘキサデシル、ｎ−オクタデシル、ｎ−エイコシルなどである。
【００１４】
Ｃ1−Ｃ40アルキルは、１〜４０個の炭素原子を有する直鎖または分岐の飽和炭化水素基を表す。例としては、Ｃ1−Ｃ22アルキル、さらにトリアコンタニル（ｔｒｉａｃｏｎｔａｎｙｌ）、トリトリアコンタニル（ｔｒｉｔｒｉａｃｏｎｔａｎｙｌ）またはテトラコンタニル（ｔｅｔｒａｃｏｎｔａｎｙｌ）である。
【００１５】
アルキルに、酸素、硫黄、−ＮＨ−およびＮ（Ｃ1−Ｃ10−アルキル）から互いにそれぞれ独立して選択される１つ以上、例えば１、２、３、４、５、６、７または８つの非隣接基によって中断されている場合、アルキル基の末端は炭素原子より形成される。例としては、以下である：−（ＣＨ2）3Ｎ（ＣＨ3）2、−（ＣＨ2）Ｎ（Ｃ2Ｈ5）2、−（ＣＨ2）3−ＯＣＨ3、−（ＣＨ2）3−Ｏ−ＣＨ（ＣＨ3）2、−（ＣＨ2）2Ｏ（ＣＨ2）2−ＯＣＨ3、−ＣＨ2−（ＣＨ2）2−ＣＨ2−Ｎ（ＣＨ2）3、−（ＣＨ2）2−Ｎ［ＣＨ（ＣＨ3）2］2、−（ＣＨ2）2−Ｎ（Ｃ2Ｈ5）2、−（ＣＨ2）2Ｎ（ＣＨ3）2、−（ＣＨ2）2ＯＣＨ3、−（ＣＨ2）2ＯＣＨ2ＣＨ3、−（ＣＨ2）3−ＳＣＨ3、−（ＣＨ2）3−Ｓ−ＣＨ（ＣＨ3）2、−（ＣＨ2）2Ｓ（ＣＨ2）2−ＳＣＨ3、−（ＣＨ2）2ＳＣＨ3および−（ＣＨ2）2ＳＣＨ2ＣＨ3。
【００１６】
上記で定義されたＣ1−Ｃ40アルキルは、シアノ、アミノ、ヒドロキシ、およびアリールから互いにそれぞれ独立して選択される１つ以上、例えば１、２、３、４、５または６つの置換基を有することができる。アリールは、１回以上、例えば１回、２回、３回または４回、ハロゲン、Ｃ1−Ｃ4−アルキル、Ｃ1−Ｃ4−アルコキシ、メチレンジオキシ、エチレンジオキシまたはジ（Ｃ1−Ｃ4−アルキル）アミノで置換することができる。
【００１７】
Ｃ1−Ｃ22アルキルが１つ以上の同一または異なるＲa基を有する場合、アルキル基は、１、２、３、４、５または６個のＲa基を有するのが好ましい。
【００１８】
ヒドロキシ置換アルキルの場合、アルキル基は、１つまたは２つ、特に１つのヒドロキシ基を有するのが好ましい。例えば、ヒドロキシメチル、２−ヒドロキシエチル−１−イル、２−ヒドロキシプロプ−１−イル、３−ヒドロキシプロプ−１−イル、１−ヒドロキシプロプ−２−イル、２−ヒドロキシブト−１−イル、３−ヒドロキシブト−１−イル、４−ヒドロキシブト−１−イル、１−ヒドロキシブト−２−イル、１−ヒドロキシブト−３−イル、２−ヒドロキシブト−３−イル、１−ヒドロキシ−２−メチルプロプ−３−イル、２−ヒドロキシ−２−メチルプロプ−３−イルまたは２−ヒドロキシメチルプロプ−２−イルである。
【００１９】
アミノ置換基の場合、アルキル基は、１つまたは２つ、特に１つのアミノ基を有するのが好ましい。例えば、アミノメチル、２−アミノエチル−１−イル、２−アミノプロプ−１−イル、３−アミノプロプ−１−イル、１−アミノプロプ−２−イル、２−アミノブト−１−イル、３−アミノブト−１−イル、４−アミノブト−１−イルまたは１−アミノブト−２−イルである。
【００２０】
ヒドロキシ−Ｃ1−Ｃ4−アルコキシ置換アルキルの場合、アルキル基は、１つまたは２つ、特に１つのヒドロキシ−Ｃ1−Ｃ4−アルコキシ置換基を有するのが好ましい。
【００２１】
Ｃ1−Ｃ4−アルコキシカルボニル置換アルキルの場合、アルキル基は、１つまたは２つ、特に１つのアルコキシカルボニル置換基を有するのが好ましい。例えば、メトキシカルボニルメチル、エトキシカルボニルメチル、２−メトキシカルボニルエチル、１−メトキシカルボニルエチル、２−エトキシカルボニルエチル、１−エトキシカルボニルエチル、ｎ−プロポキシカルボニルメチル、イソプロポキシカルボニルメチル、ｎ−ブトキシカルボニルメチル、（１−メチルプロポキシ）カルボニルメチルまたは（２−メチルカルボニルプロポキシ）メチルである。
【００２２】
シアノ置換アルキルの場合、アルキル基は、１つまたは２つ、特に１つのシアノ置換基（例えば、シアノメチルまたはシアノエチル）を有するのが好ましい。
【００２３】
アリール置換アルキルの場合、アルキル基は、１、２、３、または４つの、特に１つまたは２つのアリール置換基を有するのが好ましい。そのアリール基は、Ｃ1−Ｃ4−アルキル、ハロゲン、Ｃ1−Ｃ4−アルコキシ、Ｃ1−Ｃ4−アルコキシカルボニル、メチレンジオキシ、エチレンジオキシまたはジ（Ｃ1−Ｃ4−アルキル）アミノで、１回以上、特に１回または２回置換することができる。好ましくは、アリールは、フェニルである。フェニル置換アルキルの例としては、ベンジル、メトキシベンジル、メチルベンジル、エチルベンジル、イソプロピルベンジル、トリメチルベンジル、フルオロベンジル、クロロベンジル、メチレンジオキシベンジル、フェニルエチル、フェニルプロピル、ジメチルアミノベンジル、ジフェニルメチルおよび１，３−ジフェニルプロップ−２−イルである。
【００２４】
Ｃ2−Ｃ22−アルケニルは、２〜２２個の炭素原子およびいずれかの位置に１つの二重結合を有する直鎖または分岐の１不飽和炭化水素基である。例えば、エテニル、１−プロペニル、２−プロペニル、１−メチルエテニル、１−ブテニル、２−ブテニル、３−ブテニル、１−メチル−１−プロペニル、２−メチル−１−プロペニル、１−メチル−２−プロペニル、２−メチル−２−プロペニルなどである。アルケニル基が１つ以上の置換基Ｒaを有する場合、例えば、１、２、３、４、５または６つの置換基Ｒaを有することができる。
【００２５】
Ｃ2−Ｃ40−アルケニルは、酸素、硫黄、−ＮＨ−およびＮ（Ｃ1−Ｃ10−アルキル）（すなわち、アルケニル基の末端が炭素原子からなる）からそれぞれ独立して選択される１つ以上、例えば１、２、３、４、５、６、７または８つの非隣接基によって中断され、適切であれば、シアノ、ヒドロキシ、アミノおよびアリールから選択される１つ以上の、例えば、１、２、３、４、５、６、７または８つの置換基を有することのできる２〜４０個の炭素原子およびいずれかの位置に１つの二重結合を有する直鎖または分岐の１不飽和炭化水素基である。上記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる。
【００２６】
シクロアルキルは、例えば、３〜１２個の炭素環員を有する単環式飽和炭化水素基を表す。例えば、シクロプロピル、シクロブチル、シクロペンチル、シクロヘキシル、シクロヘプチル、シクロオクチル、シクロノニル、シクロデシルなどである。シクロアルキルは、１つ以上のＲa基、１、２、３、４、５または５以上のような１以上のアルキル基（例えばＣ1−Ｃ10−アルキル基）を有することができる。シクロアルキルがＲaで置換される場合、シクロアルキルは、１、２、３、４、５または６つの置換基を一般に有する。
【００２７】
ビシクロアルキルは、例えば、６〜１２個の炭素原子を有する二環式飽和炭化水素基である。例えば、ビシクロ［２．２．１］ヘプト−１−イル、ビシクロ［２．２．１］ヘプト−２−イル、ビシクロ［２．２．１］ヘプト−７−イル、ビシクロ［２．２．２］オクト−１−イル、ビシクロ［２．２．２］オクト−２−イル、ビシクロ［３．３．０］オクチル、ビシクロ［４．４．０］デシルなどである。ビシクロアルキルは、１つ以上のＲa基、１、２、３、４、５または５以上のような１以上のアルキル基（例えばＣ1−Ｃ10−アルキル基）を有することができる。ビシクロアルキルがＲaで置換される場合、ビシクロアルキルは、１、２、３、４、５または６つの置換基Ｒaを一般に有する。
【００２８】
シクロアルケニルは、例えば、３〜１０個の炭素環員を有する単環式一不飽和炭化水素基である。例えば、シクロペンテン−１−イル、シクロペンテン−３−イル、シクロヘキセン−１−イル、シクロヘキセン−３−イルなどである。シクロアルケニルは、１つ以上のＲa基、１、２、３、４、５または５以上のような１以上のアルキル基（例えばＣ1−Ｃ10−アルキル基）を有することができる。シクロアルケニルがＲaで置換される場合、シクロアルケニルは、１、２、３、４、５または６つの置換基Ｒaを一般に有する。
【００２９】
本発明の目的において、表記「アリール」には、単環または多環の芳香族炭化水素基が含まれる。表記「アリール」は、フェニル、トリル、キシリル、メシチル、デュリル、ナフチル、フルオレニル、アントラセニル、フェナントレニルまたはナフチルを表し、より好ましくはフェニルまたはナフチルを表す。アリールは、Ｃ1−Ｃ4−アルキル、ハロゲン、Ｃ1−Ｃ4−アルコキシ、Ｃ1−Ｃ4−アルコキシカルボニル、メチレンジオキシ、エチレンジオキシまたはジ（Ｃ1−Ｃ4−アルキル）アミノで、１回以上、例えば、１、２、３、４、５または６回置換することができる。
【００３０】
表記「アシル」としては以下のものが挙げられる：一般に１〜２２個、好ましくは１〜１１個の炭素原子を有するアルカノイル、ヘタロイルおよびアロイル基、例えば、ホルミル、アセチル、プロピオニル、ブチリル、ペンタノイル、ヘキサノイル、ヘプタノイル、２−エチルヘキサノイル、２−プロピルヘプタノイル、ベンゾイルまたはナフトイル基。
【００３１】
ｎが２である場合、Ｙは、隣接結合との間にある１〜３０個の架橋原子を有する二価基である。その二価基は、アルキレン、アルケニレン、アリーレン、ヘテロシクリレンおよびシクロアルキレンから選択される、例えば、１、２、３、４、５、６または７つの構造単位を有する。そのうちアルキレンおよびアルケニレンは、酸素、硫黄、−ＮＨ−およびＮ（Ｃ1−Ｃ4−アルキル）のような−Ｎ（Ｃ1−Ｃ10−アルキル）−によって１回以上中断されていてよい。そして、アリーレン、ヘテロシクリレンおよびシクロアルキレンは、１回以上（１回、２回、３回または４回）、例えばＣ1−Ｃ4−アルキルで置換することができる。
【００３２】
Ｙが構造単位としてアルキレンを含む場合、アルキレンは、好ましくは１〜３０炭素原子を有する直鎖または分岐の飽和炭化水素鎖である。例えば、１，１−エタンジイル、１，２−エタンジイル、プロプ−１，２−イレン、プロプ−１，３−イレン、ブト−１，２−イレン、ブト−１，３−イレン、ブト−１，４−イレン、２−メチルプロプ−１，３−イレン、ペント−１、２−イレン、ペント−１、３−イレン、ペント−１、４−イレン、ペント−１、５−イレン、ペント−２，３−イレン、ペント−２，４−イレン、１−メチル−１，４−ブチレン、ヘキシ−１，３−イレン、ヘキシ−２，４−イレン、ヘキシ−１，４−イレン、ヘキシ−１，５−イレン、ヘキシ−１，６−イレン、ヘプト−１，７−イレン、オクト−１，８−イレンなど。
【００３３】
Ｙが構造単位として、酸素、硫黄、−ＮＨ−およびＮ（Ｃ1−Ｃ4−アルキル）のような−Ｎ（Ｃ1−Ｃ10−アルキル）−によって１回以上、例えば、１回、２回、３回、４回、５回、６回、７回または８回中断されたアルキレンを含む場合、その例としては以下のものが挙げられる：−（Ｃ3Ｈ6Ｏ）−Ｃ3Ｈ6−、−（Ｃ3Ｈ6Ｏ）2−Ｃ3Ｈ6−、−（Ｃ3Ｈ6Ｏ）3−Ｃ3Ｈ6−、−（Ｃ3Ｈ6Ｏ）4−Ｃ3Ｈ6−、−（Ｃ3Ｈ6Ｏ）5−Ｃ3Ｈ6−、−（ＣＨ2）3Ｏ（ＣＨ2）4Ｏ（ＣＨ2）3−、−（ＣＨ2）3Ｏ（ＣＨ2）2Ｏ（ＣＨ2）2Ｏ（ＣＨ2）2−、−（ＣＨ2）3Ｏ（ＣＨ2）2Ｏ（ＣＨ2）3−、−（ＣＨ2）−［Ｎ（ＣＨ3）］−（ＣＨ2）2−、−ＣＨ2−Ｃ（ＣＨ3）−［Ｏ（ＣＨ2）5ＣＨ3］−ＣＨ2−ＣＨ（ＣＨ3）−ＣＨ2−、−ＣＨ2−Ｃ（ＣＨ3）−［Ｏ（ＣＨ2）5ＣＨ3］−ＣＨ2−ＣＨ（Ｃ2Ｈ５）−ＣＨ2−、−（Ｃ3Ｈ6Ｓ）−Ｃ3Ｈ6−、−（Ｃ3Ｈ6Ｓ）2−Ｃ3Ｈ6−、−（Ｃ3Ｈ6Ｓ）3−Ｃ3Ｈ6−、−（Ｃ3Ｈ6Ｓ）4−Ｃ3Ｈ6−、−（Ｃ3Ｈ6Ｓ）5−Ｃ3Ｈ6−、−（ＣＨ2）3Ｓ（ＣＨ2）4Ｓ（ＣＨ2）3−、−（ＣＨ2）3Ｓ（ＣＨ2）2Ｓ（ＣＨ2）2Ｓ（ＣＨ2）2−、−（ＣＨ2）3Ｓ（ＣＨ2）2Ｓ（ＣＨ2）3−、−ＣＨ2−Ｃ（ＣＨ3）−［Ｓ（ＣＨ2）5ＣＨ3］−ＣＨ2−ＣＨ（ＣＨ3）−ＣＨ2−、−ＣＨ2−Ｃ（ＣＨ3）−［Ｓ（ＣＨ2）5ＣＨ3］−ＣＨ2−ＣＨ（Ｃ2Ｈ5）−ＣＨ2−。
【００３４】
Ｙが構造単位としてアルケニレンを含む場合、アルキレンは、２〜３０個の炭素原子を有する直鎖または分岐の一不飽和の炭化水素である。
【００３５】
Ｙが構造単位としてアリーレンを含む場合、アリーレンは、非置換であるか、またはＣ1−Ｃ4−アルキルで１回以上、例えば１、２、３、または４回置換される。例としては、ナフチレン、フェニレンおよびビフェニレンである。
【００３６】
Ｙが構造単位としてシクロアルキレンを含む場合、シクロアルキレは、好ましくは５〜２２個の炭素原子を有する。シクロアルキレンは、非置換であるか、または１つ以上の、例えば１、２、３、または４つのメチルのようなＣ1−Ｃ4−アルキル基で置換することができる。
【００３７】
Ｙが構造単位としてヘテロ環を含む場合、ヘテロ環は、好ましくは、環員として１、２、３、または４つのＯ、ＳおよびＮから選択されるヘテロ原子を含む５、６、７、８−、９または１０員複素環である。ヘテロ環は、飽和、部分的不飽和または芳香族であり得る。ヘテロ環は、環員として２つの窒素原子を含むことができる。ヘテロ環は、非置換であるか、または１つ以上の、例えば１、２、３、または４つのメチルのようなＣ1−Ｃ4−アルキル基を含むことができる。
【００３８】
表記「ヘテロ環」、「ヘテロサイクル」または「ヘテロサイクリル」は、５−、６−、７−、８−、９−または１０員のヘテロ環（ヘテロサイクリル）を表し、芳香族ヘテロ環（ヘトアリールまたはヘテロアリール）だけでなく、完全飽和または部分的不飽和のヘテロ環基を含む。ヘテロ環は、１、２、３、または４つのＯ、ＳおよびＮから選択されるヘテロ原子を有する。ヘテロ原子の例としては、１、２、３、または４つ窒素原子、１、２または３つの窒素原子、１または２つの酸素原子、または１つの酸素原子および１または２つの窒素原子または１つの硫黄原子および１または２つの窒素原子である。好ましくは、ヘテロ環は、５または６つの環原子を含む。
【００３９】
ヘテロ環は、非置換または適切であれば、１つ以上の、例えば、１、２、３、４、５、６または７つの同一または異なる基であって、オキシル、ヒドロキシ、アシル、Ｃ1−Ｃ40−アルキルまたはＣ2−Ｃ40−アルケニルから選択される基を有する。Ｃ1−Ｃ40−アルキルおよびＣ2−Ｃ40−アルケニルは、それぞれ独立して酸素、硫黄、−ＮＨ−およびＮ（Ｃ1−Ｃ10−アルキル）−から選択される１つ以上の非隣接基によって中断されること、および／またはそれぞれ独立してシアノ、ヒドロキシ、アミノおよびアリールから選択される１つ以上の置換基を有することができる。上記アリールは、Ｃ1−Ｃ4−アルキル、ハロゲン、Ｃ1−Ｃ4−アルコキシ、ジ−（Ｃ1−Ｃ4−アルキル）アミノ、メチレンジオキシまたはエチレンジオキシで１回以上置換することができる。
【００４０】
本組成物に含まれる式（Ｉ）のピペリジン化合物は、使用されるポリマーおよび着色剤、特に使用される顔料との高いレベルの相溶性のため、低い蒸気圧および低い移行性のために注目すべきものである。したがって、本発明の組成物は、式（Ｉ）のペリジン組成物より、むしろ従来技術の安定剤を含む組成物と比べて、高い安定性を示す。
【００４１】
本発明の組成物中の式（Ｉ）のピペリジン化合物の使用に関しては、変数Ｒ1、Ｒ2、Ｒ3、Ｒ4、Ｒ5、Ｒ6、Ｒ7およびＲ8が、それぞれ独立して、特に組み合わされて以下の定義を有するのが好ましい：
Ｒ1、Ｒ2、Ｒ3、Ｒ4メチル；
Ｒ5、Ｒ7水素；
Ｒ8水素；
Ｒ6水素；Ｃ1−Ｃ10−アルキル、例えば、メチル、エチル、ｎ−プロピル、ブチル、ペンチル、ヘキシル；シアノメチルまたはシアノエチルのようなＣ1−Ｃ4−シアノアルキル；アミノメチル、アミノエチルのようなＣ1−Ｃ4−アミノアルキル；ヒドロキシメチルまたはヒドロキシエチルのようなＣ1−Ｃ4−ヒドロキシアルキル；ベンジル、フェニルエチルまたはフェニルプロピルのようなフェニル−Ｃ1−Ｃ4−アルキル；２−メチルベンジル、３−メチルベンジルまたは４−メチルベンジルのようなトリル−Ｃ1−Ｃ4−アルキル；アリルのようなＣ2−Ｃ6−アルケニル；Ｃ1−Ｃ22−アルカノイル、例えばホルミル、アセチル、プロピオニル、ブタノイルまたはペンタノイルまたはベンゾイルのようなアシル；特に、水素、アセチル、シアノメチル、アミノエチル、および特に水素。
【００４２】
本発明の好ましい実施態様においては、Ｒ1、Ｒ2、Ｒ3およびＲ4がそれぞれメチルであり、そしてＲ5およびＲ7がそれぞれ水素である。
【００４３】
ｎが１である場合、Ｙは、好ましくは以下の定義のうちの１つを有する：
ｉ）水素；
ｉｉ）Ｃ1−Ｃ22−アルキル、例えば、メチル、エチル、ｎ−プロピルおよびイソプロピル、ｎ−ブチル、ｓｅｃ−ブチル、イソブチル、ｔｅｒｔ−ブチル、ｎ−ペンチル、イソペンチル、ヘキシル、オクチル、デシル、ドデシル、オクタデシル、３，３−ジメチルブト−２−イル、ネオペンチル、４−メチルペント−２−イルおよび２−エチルヘキシル；
ｉｉｉ）１回以上、例えば、１回、２回または３回、同一または異なるＲa基で置換されるＣ1−Ｃ10−アルキル：その例としては、シアノメチルまたはシアノエチルのようなＣ1−Ｃ10−シアノアルキル；ヒドロキシエチル、ヒドロキシプロピル、ヒドロキシブチルのようなＣ1−Ｃ10−ヒドロキシアルキル；Ｃ1−Ｃ4−アルコキシカルボニル置換Ｃ1−Ｃ10−アルキル、例えば、メトキシカルボニルエチルおよびエトキシカルボニルエチル；
フェニル−Ｃ1−Ｃ10−アルキル（このフェニルは、１回以上、例えば、１回または２回、Ｃ1−Ｃ4−アルキル、フッ素、塩素、Ｃ1−Ｃ4−アルコキシ、ジ（Ｃ1−Ｃ4−アルキル）アミノ、メチレンジオキシで置換することができる。例えば、ベンジル、メチルベンジル、エチルベンジル、イソプロピルベンジル、トリメチルベンジル、メトキシベンジル、フルオロベンジル、クロロベンジル、ジメチルアミノベンジル、３，４−（メチレンジオキシ）ベンジル、フェニルエチル、フェニルプロピルおよびフェニルブチル、ジフェニルメチルおよび１，３−ジフェニルプロプ−２−イル；５−、６−、７−、８−、９−または１０−員の飽和、部分不飽和または芳香族ヘテロ環で置換されるＣ1−Ｃ10−アルキル（このヘテロ環は、１、２，３または４つの酸素、窒素または硫黄から選択されるヘテロ原子を環員として含む。および適切であれば、オキシル、ヒドロキシ、アシル、Ｃ1−Ｃ10−アルキルまたはＣ2−Ｃ10−アルケニルから選択される１つ以上の、例えば、１または２つの、置換基を有する。例としては、以下の式のもの。）
【化２】
2009531505.tif 000004
ｉｖ）−Ｏ−、−Ｓ−、−ＮＨ−および−Ｎ（Ｃ1−Ｃ4−アルキル）−によって中断され、適切であればヒドロキシルにより置換されるＣ4−Ｃ22−アルキル、例えば、−（ＣＨ2）3Ｎ（ＣＨ3）2、−（ＣＨ2）3Ｎ（Ｃ2Ｈ5）2、−（ＣＨ2）3−ＯＣＨ3、−（ＣＨ2）3−Ｏ−ＣＨ（ＣＨ3）2、−（ＣＨ2）2Ｏ−（ＣＨ2）2−ＯＨ、−ＣＨ2−（ＣＨ2）2−ＣＨ2−Ｎ（ＣＨ2）3、−（ＣＨ2）2−Ｎ［ＣＨ（ＣＨ3）2］2、−（ＣＨ2）2−Ｎ（Ｃ2Ｈ５）2、−（ＣＨ2）2Ｎ（ＣＨ3）2、−（ＣＨ2）2−ＯＣＨ3および−（ＣＨ2）2ＯＣＨ2ＣＨ3、
ｖ）Ｃ3−Ｃ22−アルケニル、例えば、アリル、１−ブテニル、１−ペンテニルおよびオレイル；
ｖｉ）Ｃ3−Ｃ12−シクロアルキル、例えば、シクロプロピル、シクロブチル、シクロペンチル、シクロヘキシル、メチルシクロヘキシル、シクロヘプチル、シクロオクチル、シクロドデシル、特にシクロペンチルおよびシクロヘキシル；
ｖｉｉ）Ｃ6−Ｃ12−ビシクロアルキル、例えばビシクロヘプチル；
ｖｉｉｉ）適切であればＣ1−Ｃ4−アルキルまたはＣ1−Ｃ4−アルコキシカルボニルで置換されるフェニル、例えば、フェニル、トリル、メトキシカルボニルフェニルおよびエトキシカルボキシルフェニル；または
ｉｘ）以下の式の基
【化３】
2009531505.tif 000005
式中、＃はアミド窒素原子との結合部位を表し、Ｒ1〜Ｒ7は上記の定義によるもの、特に好ましいと定義されたものである。
【００４４】
ｎが２である場合、Ｙは、アミド窒素原子に結合する二価基であって、好ましくは以下の定義のうちの１つを有する：
ａ）Ｃ1−Ｃ12−アルキレン、例えば、メチレン、１，２−エタンジイル、プロパン−１，３−ジイル、ブタン−１，４−ジイル、ペンタン−１，５−ジイル、ヘキサン−１，６−ジイル、ヘプタｎ−１，７−ジイル、オクタン−１，８−ジイル、
【化４】
2009531505.tif 000006
式中、＃は、それぞれのアミド窒素原子との結合部位を表し、特に未分岐のＣ4−Ｃ8−アルキレン、その中でも特にヘキサン−１，６−ジイルである；
ｂ）は、隣接結合との間にある１から３０個の架橋原子を有する二価基である。その二価基は、アルキレンから選択される構造単位を有する。上記アルキレンは、酸素、硫黄、−ＮＨ−および−Ｎ（Ｃ1−Ｃ4−アルキル）−のような−Ｎ（アルキル）−によって１回以上、例えば、１回、２回、３回、４回、５回、６回、７回または８回中断される。例としては、−（ＣＨ2）3Ｏ（ＣＨ2）4Ｏ（ＣＨ2）3−、−（ＣＨ2）3Ｏ（ＣＨ2）2Ｏ（ＣＨ2）2Ｏ（ＣＨ2）3−、−（Ｃ3Ｈ6Ｏ）−Ｃ3Ｈ6−、−（Ｃ3Ｈ6Ｏ）2−Ｃ3Ｈ6−、−（Ｃ3Ｈ6Ｏ）3−Ｃ3Ｈ6−、−（Ｃ3Ｈ6Ｏ）4−Ｃ3Ｈ6−、−（Ｃ3Ｈ6Ｏ）5−Ｃ3Ｈ6−、−（ＣＨ2）3Ｏ（ＣＨ2）2Ｏ（ＣＨ2）3−、
【化５】
2009531505.tif 000007
ｃ）は、隣接結合との間にある１〜３０個の架橋原子を有する二価基である。その二価基は、アルキレン、シクロアルキレン、ヘテロシクリレンおよびフェニレンから選択される構造単位を有する。そのうちフェニレン、ヘテロシクリレンおよびシクロアルキレンは、１回以上、１回、２回または３回、Ｃ1−Ｃ4−アルキルで置換することができる。例としては、１，２−フェニレン、１，３−フェニレン、１，４−フェニレン、
【化６】
2009531505.tif 000008
式中＃は、２つのアミド窒素原子とのＹ基の結合部位を表す。
【００４５】
本発明の特に好ましい実施態様において、式（Ｉ）における変数Ｒ1、Ｒ2、Ｒ3、Ｒ4、Ｒ5、Ｒ6、Ｒ7、Ｒ8、Ｙおよび指数ｎは、以下の定義である：指数ｎは２であり、Ｒ1、Ｒ2、Ｒ3、Ｒ4は、それぞれメチルであり、Ｒ5、Ｒ6、Ｒ7およびＲ8は、それぞれ水素であり、Ｙは、ヘキサン−１，６−ジイルである。
【００４６】
一般式（Ｉ）の化合物は、一般式（ＩＩ）の化合物（式中、Ｒ1、Ｒ2、Ｒ3、Ｒ4、Ｒ5、Ｒ6、Ｙおよびｎは、上で定義されたもの）と、ギ酸もしくはギ酸エステル（Ｒ8が水素の場合）またはＣ1−Ｃ10−カルボン酸もしくはＣ1−Ｃ10−カルボン酸エステル（Ｒ8＝Ｃ1−Ｃ10−アルキルの場合）と反応させることにより製造できる。この目的のためには、メチルエステルおよびエチルエステルが好ましい。これらの反応は、触媒の有無にかかわらず行なうことができる。触媒はルイス酸であればよく、特にチタンオルトエステルおよびチタンオルトブチレートであり得る。
【００４７】
【化７】
2009531505.tif 000009
【００４８】
この種の反応は、ＥＰ０３１６５８２に記述されている。
【００４９】
Ｒ6＝Ｈである一般式（Ｉ）の化合物は、公知の変換方法（例えば、アルキル化、還元アミノ化、グリコール酸ニトリルなどとの反応）により、Ｒが非置換またはアルキル、アルケニル、アシルで置換された一般式（Ｉ）の化合物に変換できる。適切なアルキル化剤の例としては、アルキルクロライド、アルキルブロマイドまたはアルキルヨーダイドのようなアルキルハライド（例えば、メチルクロライド、メチルブロマイドまたはメチルヨーダイド）、またはジメチルスルフェートまたはジエチルスルフェートのようなジアルキルスルフェートが挙げられる。アルキル化剤との反応は、溶媒の存在下で有利に実行できる。これらの反応で使用される溶媒は、温度範囲によるが、以下のものである：脂肪族、シクロ脂肪族または芳香族の炭化水素（例えば、ヘキサン、シクロヘキサン、トルエン、キシレン）、塩素化脂肪族および芳香族炭化水素（例えば、ジクロロメタン、クロロベンゼン）、開鎖ジアルキルエーテル（例えば、ジエチルエーテル、ジ−ｎ−プロピルエーテル、メチル−ｔｅｒｔ−ブチルエーテル）、環状エーテル（テトラヒドロフラン、１，４−ジオキサン）、グリコールエーテル（例えば、ジメチルグリコールエーテル）またはこれら溶媒の混合物。
【００５０】
Ｒ6＝Ｈである一般式（Ｉ）の化合物は、例えば酸化により、対応するオキシル基に変換できる。適切な酸化剤としては、過酸化物（過酸化水素、ｔｅｒｔ−ブチル過酸化水素、クメン過酸化水素）、過酸（過酢酸、ｍｅｔａ−クロロ過安息香酸、オルト−クロロ過安息香酸、過安息香酸、ｐａｒａ−ニトロ過安息香酸またはマグネシウムモノパーオキシフタレート）が挙げられる。酸化は、不活性溶媒（例えば、塩化メチレンのような塩素化炭化水素）、脂肪族炭化水素（例えば、石油エーテル）または芳香族炭化水素（例えば、トルエン、キシレン、ベンゼン）またはそれらの混合物でも起こり得る。
【００５１】
式（ＩＩ）の化合物は、文献により公知であるか、または有機合成の当業者により、それ自体公知の方法の改良により可能である。
【００５２】
本発明によれば、式（Ｉ）ピペリジン誘導体が、ポリマーおよび少なくとも１つの着色剤を含む組成物の光および／または熱に対する安定化のために使用される。さらに、化合物（Ｉ）は、金属不活性剤として作用する能力もまた有する。
【００５３】
本発明の好ましい実施態様は、ポリマーｉｉ）としてハロゲン化ポリマーを含む組成物に関する。ハロゲン化ポリマーとしては、以下のものが挙げられる：ポリクロロプレン、塩素化ゴムおよびフッ素化ゴム、イソブチレン−イソプレンの塩素化および臭素化コポリマー（ハロゲンゴム）、塩素化およびスルホ塩素化ポリエチレン、エチレンおよび塩素化エチレンのコポリマーおよび塩素化エチレン、エピクロロヒドリンホモポリマーおよびコポリマー、特にハロゲン含有ビニル化合物のポリマー、例えば、ポリ塩化ビニル（ＰＶＣ）、ポリ塩化ビニリデン（ＰＶＤＣ）、ポリフッ化ビニル、ポリフッ化ビニリデン、それらのコポリマー（例えば、塩化ビニル／塩化ビニリデン、塩化ビニル／ビニルアセテートまたは塩化ビニリデン／ビニル−アセテート−コポリマー）。ポリ塩化ビニルは、様々な可塑剤含有量で使用される。固形ＰＶＣとして０〜１２％の可塑剤含有量、柔軟性ＰＶＣとして１２％以上、そしてＰＶＣペーストとしては非常に高い可塑剤含有量である。一般的な可塑剤の例としては、フタレート、エポキシド、およびアジピン酸エステルが挙げられる。
【００５４】
ポリ塩化ビニルは、塩化ビニルのバルク重合、懸濁重合、微懸濁重合および乳化重合におけるフリーラジカル重合で製造できる。重合は、しばしば過酸化物で開始される。ＰＶＣは、例えば、合成発泡皮革、断熱壁紙、日用品、靴底、家具、床材およびパイプとして様々に使用される。
【００５５】
ポリ塩化ビニリデンは、塩化ビニリデンのフリーラジカル重合で製造できる。塩化ビニリデンはまた、（メタ）アクリレート、塩化ビニルまたはアクリロニトリルと共重合できる。ポリ塩化ビニリデンおよびビニリデンコポリマーは、例えば、フィルムならびにプロフィール、パイプおよびファイバーに成形される。最も重要な用途は、多層フィルムである。ポリ塩化ビニリデンの良好な遮蔽特性は、コーティングにも使用される。
【００５６】
さらなる本発明の好ましい実施態様は、以下のような組成物に関する：ポリマーｉｉ）が、ポリアルキレングリコールのような環状エーテルのホモポリマーおよびコポリマー、例えば、ポリエチレンオキシド、ポリプロピレンオキシドまたはビスグリシジルエーテルとのそれらのコポリマーから選択される。ポリアルキレングリコールは、環状エーテル（例えば、エチレンオキシド、プロピレンオキシドまたはテトラヒドロフラン）と、出発分子としてのＯＨ化合物（例えば、水）との重付加により生じる。重付加のための出発分子は、二価または多価のアルコールであり得る。低分子量ポリアルキレングリコールは、合成潤滑油として使用される。さらに、ポリアルキレングリコールは界面活性剤のための安定剤として、石鹸中の結合剤として、書印用インク中成分として、ならびに可塑剤および離型剤として使用される。
【００５７】
さらなる本発明の好ましい実施態様は、ポリマーｉｉ）が以下から選択される組成物に関する：ポリアセタール、ポリアセタールと環状エーテルとのコポリマーおよび熱可塑性ポリウレタン、アクリレートもしくはメチルアクリレート／ブタジエン／スチレン−コポリマーで修飾されたポリアセタール。ポリアセタールは、アルデヒドまたは環状アセタールの重合で生じる。１つの工業的に重要なポリアセタールは、ホルムアルデヒドまたはトリオキサンのそれぞれカチオ重合またはアニオン重合で得られるポリオキシメチレン（ＰＯＭ）である。修飾ＰＯＭは、例えば、エチレンオキシドまたは１，３−ジオキソランのような環状エーテルとの共重合で得られる。ＰＯＭと熱可塑性ポリウレタンエラストマーとの組合せにより、ＰＯＭ系ポリマーブレンドが製造される。未補強ＰＯＭは、非常に高い剛性、強度および靭性が特徴である。ＰＯＭは、好ましくは家庭用品を製造するために、装置、自動車および機械を製造するために、ならびに衛生用品および設備工学において使用される。
【００５８】
さらなる本発明の好ましい実施態様は、ポリマーｉｉ）が、ポリアリールエーテル、ポリアリールスルフィド、およびポリアリールエーテルとスチレンポリマーおよびポリアミドとの混合物から選択される組成物に関する。ポリアリールエーテルの例は、その主鎖が、酸素原子を介して結合し、適切であれば、アルキル基で置換されるフェニレン単位で構成されるポリフェニレンオキシドである。１つの工業的に重要なポリフェニレンオキシドは、ポリ−２，６−ジメチルフェニルエーテルである。ポリアリールスルフィドの例は、１，４−ジクロロベンゾールとナトリウムスルフィドとの縮重合で得られるポリフェニレンスルフィドである。それらは高い強度、剛性、および硬度が特徴である。それらは、ポンプ筺体における金属および機械工学および装置製造の他の構成要素に代わるものである。ポリフェニレンスルフィドのさらなる用途分野は、電気工学および電子工学である。
【００５９】
さらなる本発明の好ましい実施態様は、ポリマーｉｉ）がポリウレタンから選択される組成物に関する。適切なポリイソシアネート重付加生成物（ポリウレタン）は、例えば、多孔性ポリウレタン（例えば、固形または柔軟性ポリウレタン発泡体）、圧縮ポリウレタン、熱可塑性ポリウレタン（ＴＰＵ）、熱硬化性または弾力性ポリウレタンまたはポリイソシアヌレートである。これらのポリマーは周知のことであり、その製造は広く開示されている。それらは、二価および多価のイソシアネートまたは対応するイソシアネート類似物とイソシアネート反応性化合物との反応により一般的に製造される。その製造は、一般的な方法（例えば、ワンショット法またはプレポリマー法により、例えば、金型、反応押出機において、およびベルトユニット上）で行なわれる。１つの具体的な製造方法は、反応射出成形法（ＲＩＭ）である。その方法は、発泡核または圧縮核および大部分が圧縮された多孔性でない表面を有するポリウレタン製造のために好ましく使われる。化合物（Ｉ）およびその誘導体は、これらの方法の全てに適している。
【００６０】
ポリウレタンは、少なくとも１つのポリイソシアネートと、イソシアネート基に対して反応性を有する少なくとも１分子あたり２つの基を有する少なくとも１つの化合物とから一般的に合成される。適切なポリイソシアネートは、好ましくは２〜５つのＮＣＯ基を有する。イソシアネート基に対して反応性を有する基は、好ましくは、ヒドロキシル基、メルカプト基、第１および第２アミノ基から選択される。ここでは、二価または多価ポリオールが含まれる。
【００６１】
適切なポリイソシアネートは、脂肪族、シクロ脂肪族、アルアリファチックおよび芳香族イソシアネートである。適切な芳香族ジイソシアネートは、例えば、以下である：２，２′−，２，４′−および／または４，４′−ジフェニルメタンジイソシアネート（ＭＤＩ）、１，５−ナフチレンジイソシアネート（ＮＤＩ）、２，４−および／または２，６−トルイレンジイソシアネート（ＴＤＩ）、ジフェニルメタンジイソシアネート、３，３′−ジメチル−ジフェニル−ジイソシアネート、１，２−ジフェニルエタンジイソシアネートおよび／またはフェニレンジイソシアネート。脂肪族およびシクロ脂肪族ジイソシアネートは、例えば、以下である：トリ−、テトラ−、ペンタ−、ヘキサ−、ヘプタ−および／またはオクタメチレンジイソシアネート、２−メチルペンタメチレン−１，５−ジイソシアネート、２−エチルブチレン−１，４−ジイソシアネート、１−イソシアネート−３，３，５−トリメチル−５−イソシアネートメチル−シクロヘキサン（イソホロンジイソシアネート、ＩＰＤＩ）、１，４−および／または１，３−ビス（イソシアナートメチル）シクロヘキサン（ＨＸＤＩ）、シクロヘキサン−１，４−ジイソシアネート、１−メチル−２，４−および／または２，６−シクロヘキサンジイソシアネートおよび／または４，４′−，２，４′−および／または２，２′−ジシクロヘキシルメタン−ジイソシアネート。好ましいジイソシアネートとしては、ヘキサメチレンジイソシアネート（ＨＭＤＩ）およびイソホロンジイソシアネートが挙げられる。多官能イソシアネートの例は、以下である：トリイソシアネート（例えば、トリフェニルメタン−４，４′，４′′−トリイソシアネート）、前記ジイソシアネートのシアヌレート、ジイソシアネートと水との部分反応で得られるオリゴマー（例えば、前記ジイソシアネートのビウレット）、さらにセミブロックジイソシアネートと、平均して２つより多い、好ましくは３つ以上のヒドロキシ基を有するポリオールとの標的反応により得られるオリゴマー。
【００６２】
この状況において、固形ポリウレタン発泡体に使用されるポリオールは、適切であれば、イソシアヌレート構造を有しえるが、多官能ポリオール、特に出発分子として多官能アルコール、糖類アルコールおよび／またはサッカライドをベースとするポリエーテルポリオールである。柔軟性ポリイソシアネート−重付加生成物（例えば、ポリウレタン柔軟性発泡体またはＲＩＭ材料）に関しては、好ましいポリオールは、出発分子としてのグリセロールおよび／またはトリメチロールプロパンおよび／またはグリコールをベースとした２−および／または３−官能ポリエーテルポリオール、ならびにエステル化のためのアルコールとしてのグリセリンおよび／またはトリメチロールプロパンおよび／またはグリコールをベースとした２−および／または３−官能ポリエーテルポリオールである。熱可塑性ポリウレタンは、一般的に、二官能ポリエステルポリアルコール、および／または平均官能基数が１．８〜２．５、特に好ましくは１．９〜２．１のポリエーテルポリアルコールをベースとする。
【００６３】
この状況において、ポリエーテルポリオールは、公知の技術に従って製造できる。ポリオールの製造のための適切なアルキレンオキシドの例は、例えば、１，３−プロピレンオキシド、１，２−および／または２，３−ブチレンオキシド、スチレンオキシド、および好ましくはエチレンオキシドおよび１，２−プロピレンオキシドである。アルキレンオキシドは、個別に、交互にまたは混合物として使用できる。ポリオール中に第１ヒドロキシル基を生じるアルキレンオキシドを使用するのが好ましい。特に好ましく使用されるポリオールは、アルコキシ化を停止させるために、エチレンオキシドでアルコキシ化され、それにより第１ヒドロキシル基を有するものである。さらに適切なポリエーテルオールは、ポリテトラヒドロフランおよびポリオキシメチレンである。ポリエーテルポリオールは、好ましくは２〜６、特に２〜４つの官能基、および２００〜１００００、好ましくは２００〜８０００の分子量を有する。
【００６４】
適切なポリエステルポリオールは、例えば、２〜１２個の炭素原子を有する有機ジカルボン酸、好ましくは４〜６個の炭素原子を有する脂肪族ジカルボン酸から、および多価アルコール、好ましくは、２〜１２個の炭素原子、好ましくは２〜６個の炭素原子を有するジオールから製造することができる。ポリエステルポリオールは、好ましくは、２〜４個、特に２〜３個の官能基、および４８０〜３０００、好ましくは６００〜２０００、そして特に６００〜１５００の分子量を有する。
【００６５】
ポリオール成分は、さらにジオールまたは多価アルコールを含む。適切なジオールは、好ましくは２〜２５個の炭素原子を有するグリコールである。これらの例としては、以下のものが挙げられる：１，２−エタンジオール、１，２−プロパンジオール、１，３−プロパンジオール、１，４−ブタンジオール、１，５−ペンタンジオール、１，６−ヘキサンジオール、１，１０−デカンジオール、ジエチレングリコール、２，２，４−トリメチルペンタン−１，５−ジオール、２，２−ジメチルプロパン−１，３−ジオール、１，４−ジメチロールシクロヘキサン、１，６−ジメチロールシクロヘキサン、２，２−ビス（４−ヒドロキシフェニル）プロパン（ビスフェノールＡ）、２，２−ビス（４−ヒドロキシフェニル）ブタン（ビスフェノールＢ）または１，１−ビス（４−ヒドロキシフェニル）−３，３，５−トリメチルシクロヘキサン（ビスフェノールＣ）。適切な多価アルコールは、例えば、三価（トリオール）、四価（テトラオール）および／または五価アルコール（ペントール）である。これらは、一般に３〜２５、好ましくは３〜１８個の炭素原子を有する。これらの例としては、以下のものが挙げられる：グリセロール、トリメチロールエタン、トリメチロールプロパン、エリトリトール、ペンタエリトリトール、ソルビトールおよびそのアルコキシレート。
【００６６】
機械特性（例えば、硬度）を改良するために、鎖拡張剤、架橋剤、停止剤、または適切であればそれらの混合物を添加することが有利であることがわかっている。鎖拡張剤および／または架橋剤は、例えば、４０〜３００の分子量を有する。適切な例は、例えば、２〜１４個、好ましくは２〜１０個の炭素原子を有する脂肪族、シクロ脂肪族および／またはアルアリッファチックジオールである。その例としては、以下である：エチレングリコール、１、３−プロパンジオール、１，２−プロパンジオール、１，１０−デカンジオール−、１，２−，１，３−，１，４−ジヒドロキシシクロヘキサン、ジエチレングリコール、ジプロピレングリコールおよび好ましくはエチレングリコール、１，４−ブタンジオール、１，６−ヘキサンジオールおよびビス（２−ヒドロキシエチル）ヒドロキノン、トリオール、例えば、１，２，４−，１，３，５−トリヒドロキシシクロヘキサン、グリセロール、トリメチロールプロパン、トリエタノールアミン、およびエチレンオキシドおよび／または１，２−プロピレンオキシドをベースとする低分子量ヒドロキシル基含有ポリアルキレンオキシド、および出発分子としての前記ジオールおよび／またはトリオール。適切な停止剤は、例えば、単官能アルコールまたは第２アミンを含む。
【００６７】
ポリウレタンは、ほとんど発泡体に成形される。
【００６８】
さらなる本発明の好ましい実施態様は、以下のような組成物に関する：ポリマーｉｉ）がポリウレア、ポリイミド、ポリアミドイミド、ポリエーテルイミド、ポリエステルイミド、ポリヒダントインおよびポリベンズイミダゾールから選択される。ポリウレアは、公知のジアミンおよびジイソシアネートの重付加で生じる。ポリイミドは、その中心となる構成要素が主鎖中のイミド基であるが、芳香族テトラカルボン酸二無水物と脂肪族または芳香族ジアミンとの反応で生じる。ポリイミドは、とりわけ、複合材における接着剤、コーティング用、薄膜、マイクロエレクトロニクスにおける絶縁材料として、例えば、高モジュールファイバー用、半透過膜、および液晶ポリマーとして使用される。
【００６９】
さらなる本発明の好ましい実施態様は、ポリマーｉｉ）がポリエステル、好ましくは少なくとも１つの直鎖ポリエステルから選択される組成物に関する。適切なポリエステルおよびコポリエステルは、ＥＰ−Ａ−０６７８３７６、ＥＰ−Ａ−０  ５９５  ４１３およびＵＳ６，０９６，８５４に記述されている。これらは、本明細書において参照として援用される。公知のポリエステルは、１つ以上のポリオールと１つ以上のポリカルボン酸との縮合生成物である。直鎖ポリエステルにおいて、ポリオールはジオールであり、そしてポリカルボン酸はジカルボン酸である。ジオール成分は、以下から選択できる：エチレングリコール、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−シクロヘキサンジメタノールおよび１，３−シクロヘキサンジメタノール。そのアルキレン鎖に被隣接の酸素原子によって１回以上中断されるジオールもまた適切である。これらの例としては、以下のものが挙げられる：ジエチレングリコール、トリエチレングリコール、ジプロピレングリコール、トリプロピレングリコールなど。一般に、ジオールは、２〜１８個の炭素原子、好ましくは２〜８個の炭素原子を含む。シクロ脂肪族ジオールは、ｃｉｓ−またはｔｒａｎｓ−異性体または異性体混合物として使用できる。酸成分は、脂肪族、脂環状または芳香族ジカルボン酸であり得る。直鎖ポリエステルの酸成分は、一般に以下から選択される：テレフタル酸、イソフタル酸、１，４−シクロヘキサンジカルボン酸、１，３−シクロヘキサンジカルボン酸、コハク酸、グルタル酸、アジピン酸、セバシン酸、１，１２−ドデカン二酸、２，６−ナフタレンジカルボン酸およびそれらの混合物。酸成分の官能誘導体は、例えば、エステル（例えば、メチルエステル）、無水物またはハライド（好ましくは塩化物）を使用できることは理解されるであろう。好ましいポリエステルは、ポリアルキレンテレフタレートおよびポリアルキレンナフタレートであり、それぞれテレフタル酸またはナフタレンジカルボン酸と脂肪族ジオールとの縮合で得ることができる。
【００７０】
好ましいポリアルキレンテレフタレートは、テレフタル酸とジエチレングリコールとの縮合で得られるポリエチレンテレフタレート（ＰＥＴ）である。ＰＥＴは、ジメチルテレフタレートとエチレングリコールとのトランスエステル化（メタノールの脱離、ビス（２−ヒドロキシエチル）テレフタレートの形成）によって、およびその生成物を、エチレングリコールを放出する縮重合に供することによっても得られる。さらに好ましいポリエステルは、以下のものである：ポリブチレンテレフタレート（ＰＢＴ）（テレフタル酸と１，４−ブタンジオールとの縮合で得ることができる）、ポリアルキレンナフタレート（ＰＡＮ）（例えば、ポリエチレン２，６−ナフタレート（ＰＥＮ））、ポリ−１，４−シクロヘキサンジメチレンテレフタレート（ＰＣＴ）、ならびにポリエチレンテレフタレートとシクロヘキサンジメタノールとのコポリエステル（ＰＤＣＴ）、ポリブチレンテレフタレートとシクロヘキサンジメタノールとのコポリエステル。また、前記ポリアルキレンテレフタレートのコポリマー、トランスエステル化生成物および物理的混合物（ブレンド）も好ましい。特に適切なポリマーは、テレフタル酸の縮重合物または共縮重合物から選択される。例えば、ポリ−またはコポリエチレンテレフタレート（ＰＥＴまたはＣｏＰＥＴまたはＰＥＴＧ）、ポリ（エチレン−２，６−ナフタレート）（ＰＥＮ）またはＰＥＮ／ＰＥＴ−コポリマーおよびＰＥＮ／ＰＥＴブレンドである。前記コポリマーおよびブレンドは、その製造工程によるが、トランスエステル化生成物の一部を含む。
【００７１】
ＰＥＴおよびＰＢＴは、ファイバーの製造に広く使われ、さらに、例えば、ベアリング、歯車の歯、カムディスク、ローラー、スイッチハウジング、プラグ、ハンドル、操作ボタンなどの工業部品用の熱可塑性材料として高い耐久性を示す。ＰＥＴは、飲料用ボトルの材料として広く使用される。
【００７２】
さらなる本発明の好ましい実施態様は、ポリマーｉｉ）がポリカーボネート、ポリエステルカーボネートおよびそれらの混合物から選択される組成物に関する。ポリカーボネートは、例えば、ホスゲンまたは炭酸エステルの縮合で生じる。例えば、ジフェニルカーボネートまたはジメチルカーボネートとジヒドロキシ化合物とである。適切なジヒドロキシ化合物は、脂肪族または芳香族のジヒドロキシ化合物である。芳香族ジヒドロキシ化合物として、ビスフェノールの例は、以下である：２，２−ビス（４−ヒドロキシフェニル）プロパン（ビスフェノールＡ）、テトラアルキルビスフェノールＡ、４，４−（ｍｅｔａ−フェニレンジイソプロピル）ジフェノール（ビスフェノールＭ）、４，４−（ｐａｒａ−フェニレンジイソプロピル）ジフェノール、１，１−ビス−（４−ヒドロキシフェニル）−３，３，５−トリメチルシクロヘキサン（ＢＰ−ＴＭＣ），２，２−ビス（４−ヒドロキシフェニル）−２−フェニルエタン，１，１−ビス−（４−ヒドロキシフェニル）シクロヘキサン（ビスフェノールＺ）、ならびに適切であれば、それらの混合物。ポリカーボネートは、少量の分岐剤を使用して、分岐させることができる。適切な分岐剤としては、以下のものが挙げられる：フロログルシノール、４，６−ジメチル−２，４，６−トリ−（４−ヒドロキシフェニル）ヘプテン−２、４，６−ジメチル−２，４，６−トリ（４−ヒドロキシフェニル）ヘプタン；１，３，５−トリ（４−ヒドロキシフェニル）ベンゾール；１，１，１−トリ（４−ヒドロキシフェニル）ヘプタン；１，３，５−トリ（４−ヒドロキシフェニル）ベンゾール；１，１，１−トリ（４−ヒドロキシフェニル）エタン；トリ（４−ヒドロキシフェニル）フェニルメタン、２，２−ビス［４，４−ビス（４−ヒドロキシフェニル）シクロヘキシル］−プロパン；２，４−ビス（４−ヒドロキシフェニルイソプロピル）フェノール；２，６−ビス（２−ヒドロキシ−５′−メチルベンジル）−４−メチルフェノール；２−（４−ヒドロキシフェニル）−２−（２，４−ジヒドロキシフェニル）プロパン；ヘキサ（４−（４−ヒドロキシフェニルイソプロピル）フェニル）オルトテレフタル酸エステル；テトラ（４−ヒドロキシフェニル）メタン；テトラ（４−（４−ヒドロキシフェニルイソプロピル）フェノキシ）メタン；α，α′，α′′−トリス（４−ヒドロキシフェニル）−１，３，５−トリイソプロピルベンゾール；２，４−ジヒドロキシベンゾ酸；トリメシン酸；塩化シアヌル；３，３−ビス（３−メチル−４−ヒドロキシフェニル）−２−オキソ−２，３−ジヒドロインドール、１，４−ビス（４′，４′′−ジヒドロキシトリフェニル）メチル）ベンゾール、および特に１，１，１−トリ（４−ヒドロキシフェニル）エタンおよびビス（３−メチル−４−ヒドロキシフェニル）−２−オキソ−２，３−ジヒドロインドール。
【００７３】
鎖末端に適した化合物の例としては、例えば、フェノールのようなフェノール類、アルキルフェノール（例えば、クレゾールおよび４−ｔｅｒｔ−ブチルフェノール、クロロフェノール、ブロモフェノール、クミルフェノール）またはそれらの混合物が挙げられる。鎖末端の割合は、ジヒドロキシ化合物１モルにつき一般に１〜２０ｍｏｌ％である。
【００７４】
さらなる本発明の好ましい実施態様は、ポリマーｉｉ）がポリスルホン、ポリエーテルスルホン、ポリエーテルケトンおよびそれらの混合物から選択される組成物に関する。ポリエーテルケトンは、例えば、電子工業および自動車技術に使用される。
【００７５】
さらなる本発明の好ましい実施態様は、ポリマーｉｉ）が合成樹脂から選択される組成物に関する。合成樹脂としては、一方がアルデヒド、もう一方がフェノール、ウレアおよびメラミンから誘導される架橋ポリマーが挙げられる。例えば、フェノール／ホルムアルデヒド樹脂、ウレア／ホルムアルデヒド樹脂およびメラミン／ホルムアルデヒド樹脂である。同様に、合成樹脂としては、以下のものが挙げられる：乾燥および非乾燥アルキド樹脂および不飽和のポリエステル樹脂（飽和および不飽和のジカルボン酸と、多価アルコールおよび架橋剤としてのビニル化合物および低可燃性のそれらのハロゲン含有修飾物とのコポリエステル由来）。さらに、合成樹脂としては、置換アクリレート由来の架橋性アクリル樹脂（例えば、エポキシアクリレート、ウレタンアクリレートまたはポリエステルアクリレート）が挙げられる。さらに、合成樹脂としては、以下のものが挙げられる：アルキド樹脂、ポリエステル樹脂、およびメラミン樹脂と架橋したアクリレート樹脂、ウレア樹脂、イソシアネート、イソシアヌレート、ポリイソシアネートまたはエポキシ樹脂、および脂肪族、シクロ脂肪族、ヘテロ環状または芳香族グリシジル化合物由来の架橋エポキシ樹脂。周知のように、エポキシ樹脂は、多官能エポキシドの開環架橋反応により生じる。エポキシ樹脂の例は、ビスフェノールＡまたはビスフェノールＦのジグリシジルを含む。それらは、促進剤の有無にかかわらず、酸無水物またはアミンと架橋させることができる。合成樹脂としてはまた、２０００未満の分子量を一般的に有する炭化水素樹脂が挙げられる。炭化水素樹脂は、次の３つのグループに分けることができる：石油樹脂、テルペン樹脂およびコールタール樹脂。本発明の目的のためには、炭化水素樹脂としては、それらの水素化修飾物およびポリアルキレンもまた例示される。
【００７６】
さらなる本発明の好ましい実施態様は、ポリマーｉｉ）が天然ポリマーから選択される組成物に関する。その例としては、以下である：セルロース、ゴム、ゼラチンおよびその化学修飾誘導体、例えば、セルロースアセテート、セルロースプロピオネートおよびセルロースブチレートまたはセルロースエーテル（例えば、メチルセルロース）；ならびにロジンおよびその誘導体。
【００７７】
セルロースは、一般的に、衣料分野においてＰＥＴファイバーとのブレンドとして、さらに人工シルク、裏地、カーテン材、タイヤコード、原綿、服地および衛生用品として使用される。セルロースエステルは、例えば、ドライバーの柄、眼鏡フレーム、ブラシ、櫛、ボールペン、工業部品（例えば、自動車ハンドル、ランプおよび工業用カバー、タイプライターキー）、絶縁フィルム、写真用フィルム、ならびにコーティング材のための耐光および耐熱性熱可塑性バインダーに加工される。セルロースエーテルは、布地、紙、フィルムおよび金属用の透明コーティング材のためのバインダーとして役立つ。天然ゴム（１，４−ｃｉｓ−ポリイソプレン）は、例えばラジアルタイヤを含めた多くの用途で不可欠である。
【００７８】
さらなる本発明の好ましい実施態様は、ポリマーｉｉ）が、純粋なモノマー化合物またはそのような化合物の混合物から製造される天然および合成有機材料から選択される組成物に関する。その例は、鉱物油、動物性脂肪および植物性脂肪、油類、およびワックス、または合成エステル（例えば、フタレート、アジペート、ホスフェートまたはトリメリテート）に基づく油類、脂肪およびワックス、ならびに望ましい比率にある合成エステルと鉱物油との混合物、一般に紡糸剤として使用されるもの、ならびにそのような材料の水性エマルジョンである。
【００７９】
さらなる本発明の好ましい実施態様は、ポリマーｉｉ）が天然ゴムまたは合成ゴムの水性エマルジョンから選択される組成物に関する。天然または合成ゴムの水性エマルジョンとしては、天然ラテックスまたはカルボキシル化スチレン／ブタジエンコポリマーのラテックスが挙げられる。
【００８０】
さらなる本発明の好ましい実施態様は、ポリマーｉｉ）がポリオレフィンおよびそれらの混合物から選択される組成物に関する。
【００８１】
本発明の目的としては、用語′′ポリオレフィン′′としては、さらなる官能基のないオレフィンで構成される全てのポリマーが挙げられる。例としては、以下のものである：ポリエチレン、ポリプロピレン、ポリブト−１−エンまたはポリイソブチレン、ポリ−４−メチルペント−１−エン、ポリイソプレン、ポリブタジエン、シクロオレフィン（例えば、シクロペンテンまたはノルボルネン）のポリマー、ならびにモノ−またはジオレフィンのコポリマー（例えば、ポリビニルシクロヘキサン）。
【００８２】
エチレンポリマー：
適切なポリエチレン（ＰＥ）ホモポリマーは、密度によって分類され、例としては以下のものである：
−ＰＥ−ＵＬＤ（ＵＬＤ＝超低密度）、ＰＥ−ＶＬＤ（ＶＬＤ＝高低密度）；１０％までのオクテン−、４−メチルペンテン−１、および時折プロピレンとエチレンのコ−およびターポリマー；密度０．９１〜０．８８ｇ／ｃｍ3；ほとんど結晶性なし、透明
−ＰＥ−ＬＤ（ＬＤ＝低密度）、例えば、オートクレーブまたは反応管中での触媒として酸素または過酸物を用いた１０００〜３０００ｂａｒおよび１５０〜３００℃における高圧法（ＩＣＩ）で得られる。異なる長さを有する分岐により、高度に分岐する。結晶化度４０〜５０％、密度０．９１５〜０．９３５ｇ／ｃｍ3、最高モル質量６０００００ｇ／ｍｏｌ。
−ＰＥ−ＬＬＤ（ＬＬＤ＝直鎖低密度）、金属錯体触媒により、低圧力法においてガス相から、溶液（例えば、ベンジン）から、懸濁液において、または改良高圧法により得られる。それ自体が未分岐の側鎖でわずかに分岐する。モル質量は、ＰＥ−ＬＤより大きい。
−ＰＥ−ＭＤ（ＭＤ＝中密度）；密度０．９３〜０．９４ｇ／ｃｍ3；ＰＥ−ＬＤとＰＥ−ＨＤとの混合により、またはコポリマーＰＥ−ＬＬＤとして直接得られる。
−ＰＥ−ＨＤ（ＨＤ＝高密度）、中圧法（Ｐｈｉｌｌｉｐｓ）および低圧法（Ｚｉｅｇｌｅｒ）で得られる。Ｐｈｉｌｌｉｐｓでは、３０〜４０ｂａｒ、８５〜１８０℃、酸化クロム触媒、モル質量約５００００ｇ／ｍｏｌ。Ｚｉｅｇｌｅｒでは、１〜５０ｂａｒ、２０〜１５０℃、触媒としてチタンハライド、チタンエステルまたはアルミニウムアルキル、モル質量約２０００００〜４０００００ｇ／ｍｏｌ。懸濁液、溶液、ガス相またはバルクで実行。ほとんど分岐しない。結晶化度６０〜８０％、密度０．９４２〜０．９６５ｇ／ｃｍ3。
−ＰＥ−ＨＤ−ＨＭＷ（ＨＭＷ＝高分子量）、Ｚｉｅｇｌｅｒ法、Ｐｈｉｌｌｉｐｓ法またはガス相法で得られる。高密度および高モル質量。
−ＰＥ−ＨＤ−ＵＨＭＷ（ＵＨＭＷ＝超高分子量）、修飾Ｚｉｅｇｌｅｒ触媒で得られる。モル質量３００００００〜６００００００ｇ／ｍｏｌ。
【００８３】
特に適切なポリエチレンは、（一般的に支持された）触媒（例えば、Ｌｕｐｏｌｅｎ（登録商標）（Ｂａｓｅｌｌ社、オランダ））を使ったガス相流体ベッドプロセスで製造される。
【００８４】
特に好ましいのは、メタロセン触媒を使って製造されたポリエチレンである。このようなポリエチレンは、例えば、Ｌｕｆｌｅｘｅｎ（登録商標）（Ｂａｓｅｌｌ社、オランダ）として市販されている。
【００８５】
適切なエチレンコポリマーは、市販されている全てのエチレンコポリマーである。その例としては、Ｌｕｆｌｅｘｅｎ（登録商標）−グレード（Ｂａｓｅｌｌ社；オランダ）、Ｎｏｒｄｅｌ（登録商標）およびＥｎｇａｇｅ（登録商標）（ＤｕＰｏｎｔ−Ｄｏｗ社、米国）である。適切なコモノマーの例は、３〜１０個の炭素原子を有するα−オレフィンであり、特に以下のものが挙げられる：プロピレン、１−ブテン、ヘキシ−１−エンおよびオクト−１−エン、およびアルキル基に１〜２０個の炭素原子を有するアルキルアクリレートおよびメタクリレート、特に、ブチルアクリレート。さらに適切なコモノマーは、ジエン、例えば、ブタジエン、イソプレンおよびオクタジエンである。さらに適切なコモノマーは、シクロオレフィン、例えば、シクロペンテン、ノルボルネンおよびジシクロペンタジエンである。
【００８６】
エチレンコポリマーは、一般にランダムコポリマーまたはブロックコポリマーまたはインパクトコポリマーである。エチレンおよびコモノマーの適切なブロックコポリマーまたはインパクトコポリマーは、例えば、以下のようなポリマーである：第１段階でコモノマーのホモポリマーまたはコモノマーのランダムコポリマーが製造され、最高１５質量％のエチレンを含み、第２段階で１５〜８０質量％エチレン含有量を有するコモノマーエチレンコポリマーが重合される。通常、十分なコモノマーエチレンコポリマーは、第２段階で作られるコポリマーのために重合され、最終生成物において３〜６０質量％の割合を有する。
【００８７】
エチレン−コモノマーコポリマーの製造のための重合は、Ｚｉｅｇｌｅｒ−Ｎａｔｔａ触媒系により行うことができる。しかしながら、メタロセン化合物または重合活性金属錯体に基づく触媒系を使用することもできる。
【００８８】
ＨＤＰＥは、主に玩具、家庭用品、工業用小部品およびビール箱を製造するのに使用される。ＨＤＰＥの特定の改良品は、日用の使い捨ておよび大量生産で使用される。ＬＤＰＥの使用分野は、ペーパーコーティングによるフィルムから、厚型および薄型の成形品にまで広がっている。ＬＬＤＰＥは、機械特性および応力亀裂に対する耐性がＬＤＰＥより優れている。ＬＬＤＰＥは、特にパイプおよびフィルムに使用される。
【００８９】
プロピレンポリマー：
ポリプロピレンは、以下、プロピレンのホモポリマーおよびコポリマーの両方を言うものと理解されるべきである。プロピレンのコポリマーは、プロピレンと共重合可能な少量のモノマー（例としてＣ2−Ｃ8−１−アルケン；例えば、エチレン、１−ブテン、ペント−１−エンまたはヘキシ−１−エン）を含む。２つ以上の異なるコモノマーを使用することもまたできる。
【００９０】
適切なポリプロピレンは、プロピレンのホモポリマーまたはプロピレンと最高５０質量％までの共重合された他の８個までのＣ原子を有する１−アルケンのコポリマーである。この場合、プロピレンのコポリマーは、ランダムコポリマーまたはブロックコポリマーまたはインパクトコポリマーである。プロピレンのコポリマーがランダム構造である場合、それらは、一般的に１５質量％まで、好ましくは６質量％までの他の８個までのＣ原子を有する１−アルケン、特にエチレン、１−ブテン、またはエチレンと１−ブテンとの混合物を含む。
【００９１】
適切なプロピレンのブロックコポリマーまたはインパクトコポリマーは、例えば、以下のようなポリマーである：第１段階で、最高１５質量％まで、好ましくは６質量％までの最高８個のＣ原子を有する他の１−アルケンとのプロピレンのプロピレンホモポリマーまたはランダムコポリマーが製造され、第２段階で、１５〜８０質量％エチレン含有量を有するプロピレン−エチレンコポリマーが重合される。そのプロピレン−エチレンコポリマーは、さらにＣ4−Ｃ8−１−アルケンを含むことがある。通常、十分なプロピレン−エチレンコポリマーは、第２段階で作られるコポリマーが最終生成物において３〜６０質量％の割合を有するように重合される。
【００９２】
ポリプロピレンを製造するための重合は、Ｚｉｅｇｌｅｒ−Ｎａｔｔａ触媒系で行なうことができる。この場合、チタン含有固体成分ａ）に加えて、有機アルミニウム化合物の形にある共触媒ｂ）および電子供与化合物ｃ）を含む触媒系が、特に使用される。
【００９３】
しかしながら、メタロセン化合物または重合活性金属錯体をベースとする触媒もまた使用することができる。
【００９４】
ポリプロピレンの製造は、ガス相、懸濁液または液相（バルク相）において、少なくとも１つの反応ゾーン、しばしば連続した（反応器カスケード）２つ以上の反応ゾーンにおける重合により一般的に行なわれる。使用される反応器は、Ｃ2−Ｃ6−１−アルケンの重合に使用される一般的な反応器であってよい。適切な反応器としては、連続攪拌タンク、ループ反応器、パウダーベッド反応器または流体ベッド反応器が挙げられる。
【００９５】
使用されるポリプロピレンを製造するための重合は、４０〜１２０℃、特に５０〜１００℃の温度および１０〜１００ｂａｒ、特に２０〜５０ｂａｒの圧力における一般的な反応条件の下で行なわれる。
【００９６】
適切なポリプロピレンは、２．１６ｋｇの質量下で２３０℃において、０．１〜２００ｇ／１０分、特に０．２〜１００ｇ／１０分のメルトフローレート（ＭＦＲ）（ＩＳＯ１１３３）を一般に有する。
【００９７】
本発明のさらなる実施態様において、プラスチックは、少なくとも１つのポリオレフィン含む。好ましいポリオレフィンは、共重合状態において、以下から選択される少なくとも１つのモノマーを含む：エチレン、プロピレン、１−ブテン、イソブチレン、４−メチル−１−ペンテン、ブタジエン、イソプレンおよびそれらの混合物。適切なのは、上記オレフィンモノマーのホモポリマー、コポリマー、および少なくとも１つの主モノマーとしての上記オレフィンとコモマーとしての他のモノマー（例えば、ビニル芳香族）とのコポリマーである。
【００９８】
好ましいポリオレフィンは、低密度ポリエチレンホモポリマー（ＰＥ−ＬＤ）およびポリプロピレン−ホモポリマーおよびポリプロピレンコポリマーである。好ましいポリプロピレンは、例えば、二軸配向ポリプロピレン（ＢＯＰＰ）および結晶化ポリプロピレンである。前記ポリオレフィンの好ましい混合物は、例えば、ポリプロピレンとポリイソブチレンとの混合物、ポリプロピレンとポリエチレンの混合物（例えば、ＰＰ／ＨＤＰＥ、ＰＰ／ＬＤＰＥ）、異なる種類のポリエチレン混合物（例えば、ＬＤＰＥ／ＨＤＰＥ）である。
【００９９】
本発明のさらなる実施態様は、ポリマーｉｉ）が、モノオレフィンまたはジオレフィンとビニルモノマーとのコポリマーおよびそれらの混合物から選択される組成物に関する。これらの例としては、以下のものが挙げられる：エチレン／プロピレンコポリマー、直鎖低密度ポリエチレン（ＬＬＤＰＥ）および低密度ポリエチレン（ＬＤＰＥ）とのそれらの混合物、プロピレン／１−ブテンコポリマー、プロピレン／イソブチレンコポリマー、エチレン／１−ブテンコポリマー、エチレン／ヘキセンコポリマー、エチレン／−メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよび一酸化炭素とのそれらのコポリマー、またはエチレン／アクリル酸コポリマーおよびその塩（イオノマー）ならびにプロピレンおよびジエン（例えば、ヘキサジエン、ジシクロペンタジエンまたはエチリデン−ノルボルネン）とのエチレンターポリマー；およびこのようなコポリマーの互いおよび上記ポリマーとの混合物。例としては、ポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、および交互またはランダムのポリアルキレン一酸化炭素コポリマーおよびそれらの他のポリマー（例えば、ポリアミド）との混合物。
【０１００】
さらなる本発明の好ましい実施態様は、ポリマーｉｉ）が、不飽和アルコールおよびアミンまたはそれらのアシル誘導体またはアセタールから誘導されるポリマー（例えば、ポリビニルアセテート（ＰＶＡＣ）およびポリビニルアルコール（ＰＶＡＬ））から選択される組成物に関する。ポリビニルアルコールとアルデヒドとの反応は、ポリビニルアセタールを生成する。例えば、ホルムアルデヒドとの反応ではポリビニルホルマール（ＰＶＦＭ）、またはブチルアルデヒドとの反応ではポリビニルブチラール（ＰＶＢ）を生成する。その低いガラス転位温度のために、ポリビニル化合物は、熱可塑性材料ではなく、ポリマー樹脂である。それらは、以下の用途のためのコーティング材料である：例えば、カーペット裏地コーティング、チーズコーティング、紙コーティングスリップ、塗料および顔料のバインダー、塗料ベース、サイズ、接着剤、保護コロイド、チューイングガムベース、コンクリート接着剤、自動車フロントウインドウ用積層ガラスを製造するためのフィルム、および他の様々な目的。
【０１０１】
さらなる本発明の好ましい実施態様は、ポリマーｉｉ）がポリアミド（省略記号ＰＡ）またはポリマー主鎖に中心となる構成要素としてアミド基を有するコポリアミドから選択される組成物に関する。ポリアミドは、例えば、ジアミンおよびジカルボン酸またはその誘導体の縮重合で製造できる。適切なジアミンの例としては、以下である：例えば、アルキルジアミン（例えば、Ｃ2−Ｃ20アルキルジアミン）、例えば、ヘキサメチレンジアミンまたは芳香族ジアミン（例えば、Ｃ6−Ｃ20芳香族ジアミン、例えば、ｍ−またはｐ−フェニレンジアミンまたはｍ−キシロールジアミン）。適切なジカルボン酸含む脂肪族ジカルボン酸またはその誘導体（例えばクロライド）を含む。例えば、Ｃ2−Ｃ20脂肪族ジカルボン酸（例えば、セバシン酸、デカンジカルボン酸またはアジピン酸）、または芳香族ジカルボン酸（例えばＣ6−Ｃ20芳香族ジカルボン酸またはその誘導体（例えばクロライド））、例えば、２、６−ナフタレンジカルボン酸、イソフタル酸またはテレフタル酸である。この種のポリアミドの例は、以下である：ポリ−２，４，４−トリメチルヘキサメチレンテレフタルアミドまたはポリ−ｍ−フェニレンイソフタル−アミド、ＰＡ６，６（ポリヘキサメチレンアジプアミド）、ＰＡ４，６（ポリテトラメチレンアジプアミド）、ＰＡ６，１０（ポリヘキサメチレンセバクアミド）、ＰＡ６／９、ＰＡ６／１２、ＰＡ４／６、ＰＡ１２／１２（ここで、それぞれの第一の数はジアミン中の炭素原子の数を示し、第二の数はジカルボン酸中の炭素原子の数を示す。）。
【０１０２】
ポリアミドは、アミノ酸（例えば、Ｃ2−Ｃ20アミノ酸、例えば、６−アミノカプロン酸、１１−アミノウンデカン酸）からの縮重合、またはラクタム（例えば、カプロラクタム）からの開環重合で得られる。この種のポリアミドの例は、ＰＡ４（４−アミノブチル酸からの合成）、ＰＡ６（６−アミノヘキサン酸からの合成）である。ＰＡ１１は例えばポリウンデカノラクタムであり、そしてＰＡ１２はポリドデカノラクタムである。この場合、１つのモノマーから合成されるポリアミドの場合、省略記号ＰＡの後の数は、モノマー中の炭素原子の数を示す。
【０１０３】
適切であれば、ポリアミドは、モディファイアーとしてのエラストマーにより製造できる。適切なコポリアミドの例は、前記のポリアミドと、ポリオレフィン、オレフィンコポリマー、イオノマーまたは化学結合またはグラフトエラストマーとのブロックコポリマー；またはポリエーテル（例えば、ポリエチレングリコール、ポリプロピレングリコールまたはポリテトラメチレングリコール）とのブロックコポリマーである。ＥＰＤＭ−またはＡＢＳ−修飾ポリアミドまたはコポリアミド、および処理の間に縮合されたポリアミド（ＲＩＭポリアミド系）もまた、適切である。
【０１０４】
ポリアミドは、高い強靭性、耐磨耗性および熱安定性（寸法安定性）要求を有する射出成形品（例えば、自動車のエンジン部分におけるプラスチック部品、歯車の歯など）に使用される。さらに、ポリアミドは、合成繊維（例えば、ナイロン、ペルロン）に使用される。
【０１０５】
さらなる本発明の好ましい実施態様は、ポリマーｉｉ）が以下から選択される組成物に関する：ブチルアセテートでインパクト修飾された、α，β−不飽和酸およびその誘導体から誘導されるポリマー（例えば、ポリアクリレートおよびポリメタクリレート）；ポリメチルメタクリレート（ＰＭＭＡ）、ポリアクリルアミド（ＰＡＡ）およびポリアクリロニトリル（ＰＡＣ）。周知のように、ポリアクリル酸は、アクリル酸の重合で生じる。その重合は、例えば、水中の溶液重合、ベンゼン中の沈殿重合または懸濁重合として実行することができる。
【０１０６】
ポリアクリル酸は、増粘剤としてその塩の形で、およびコーティング用水性溶剤において使用される。ポリアクリル酸およびそのアクリルアミドとのコポリマーは、顔料様懸濁助剤として、水処理における凝集剤として、鉱業における掘削助剤として、紙助剤として、金属／プラスチック結合のための接着剤として、および他の多くの目的のために使用される。ポリアクリル酸エステルは、塗料およびコーティング材のための結合剤として、コーティングスリップにおける製紙工業において、および結合剤およびサイズ剤として、繊維の仕上げ用に、接着剤およびシーラントとして、皮革助剤として、エストラマーとして、および他の多くの目的のために使用される。ＰＭＭＡの用途の主要な分野は、フィルム形成樹脂の結合剤における固形成分である。アクリレートと組合せれば、長期の接着性、フィルム耐久性、光沢および耐候性に優れた高級コーティングが製造される。この種の樹脂は、プライマーおよびコーティング、乳液塗料およびワニスにおいて、使用される。ＰＡＡは、水処理における凝集剤、紙助剤、鉱業における浮遊助剤として主に使用される。さらに、それは、フルーツジュースの清澄剤、繊維助剤、コーティングにおける架橋剤、皮革セクター、塗料分散液中の増粘剤、接着剤として、および他の多くの用途において使用される。ＰＡＣの使用分野は、ニットウェア、家庭用繊維製品（例えば、カバー、カーテン、室内装飾品）、およびカーペットである。
【０１０７】
さらなる本発明の好ましい実施態様は、ポリマーｉｉ）が以下から選択される組成物に関する：上記の段落で規定されたモノマーと、互いまたは他の不飽和モノマーとのコポリマー、例えば、アクリロニトリル／ブタジエンコポリマー、アクリロニトリル／アルキルアクリレートコポリマー、アクリロニトリル／アルコキシアルキルアクリレートまたはアクリロニトリル／ビニルハロゲンコポリマーまたはアクリロニトリル／アルキルメタクリレート／ブタジエンターポリマー。
【０１０８】
さらなる本発明の好ましい実施態様は、ポリマーｉｉ）が以下から選択される組成物に関する：ポリスチレン、ポリ（ｐ−メチルスチレン）、ポリ（α−メチルスチレン）、スチレンまたはα−メチルスチレンとジエンまたはアクリル誘導体とのコポリマー、またはスチレンもしくはα−メチルスチレンのグラフトコポリマー。
【０１０９】
さらなる本発明の好ましい実施態様は、ポリマーｉｉ）が以下から選択される組成物に関する：スチレンとアクリロニトリルおよびブタジエンおよび／またはアクリルまたはメタクリルエステルとのコポリマー。
【０１１０】
未修飾スチレンポリマーは、建築および包装における発泡体に処理される。スチレンまたはα−メチルスチレンとジエンまたはアクリル誘導体とのコポリマーには、以下のものが含まれる：スチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；高い耐衝撃性のスチレンコポリマーと他のポリマーとの混合物（例えば、ポリアクリレート、ジエンポリマーまたはメチレン／プロピレン／ジエンターポリマー）；およびスチレンのブロックコポリマー（例えば、スチレン／ブタジエン／スチレン、スチレン／イソプレン／スチレン、スチレン／エチレン／ブチレン／スチレンまたはスチレン／エチレン／プロピレン／スチレン）。
【０１１１】
スチレンまたはα−メチルスチレンのグラフトコポリマー（例えば、ポリブタジエン上のスチレン、ポリブタジエン−スチレンまたはポリブタジエン−アクリロニトリルコポリマー上のスチレン）の例は、以下である：ポリブタジエン上のスチレンおよびアクリロニトリル（またはメタクリロニトリル）；ポリブタジエン上のスチレン、アクリロニトリルおよびメチルメタクリレート；ポリブタジエン上のスチレンおよびマレイン酸無水物；ポリブタジエン上のスチレン、アクリロニトリルおよびマレイン酸無水物またはマレインイミド；ポリブタジエン上のスチレンおよびマレインイミド；ポリブタジエン上のスチレンおよびアルキルアクリレートまたはメタクリレート；エチレン／プロピレン／ジエン−ターポリマー上のスチレンおよびアクリロニトリル；ポリアルキルメタクリレート上のスチレンおよびアクリロニトリル、またはアクリレート／ブタジエンコポリマー上のポリアルキルメタクリレート、スチレンおよびアクリロニトリル、ならびにポリウレア、ポリイミド、ポリアミドイミド、ポリエーテルイミド、ポリエステルイミド、ポリヒダントインおよびポリベンズイミダゾールとのそれらの混合物（例えば、ＡＢＳ、ＭＢＳ、ＡＳＡまたはＡＥＳポリマーとして周知のコポリマー混合物）。
【０１１２】
ＡＢＳの主要な用途は、部品である。その例としては、電気デバイスおよび電子デバイス（電話）のケースおよび自動車用部品である。
【０１１３】
さらなる本発明の好ましい実施態様は、ポリマーｉｉ）がポリマーブレンドである組成物に関する。用語「ポリマーブレンド」は、２つ以上のポリマーまたはコポリマーの混合物を意味する。ポリマーブレンドは、基本成分の特性を促進する作用がある。
【０１１４】
ポリマーブレンドの例は、以下である：ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６，６およびコポリマー、メチルメタクリレートアクリロニトリル／ブタジエン／スチレンポリマー（ＭＡＢＳ）、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【０１１５】
アクリロニトリル−ブタジエン−スチレン−コポリマー（ＡＢＳ）は、熱可塑性または弾性ポリマーブレンドである。それらは、乳化重合法またはバルク重合法において、３つの基本モノマー（アクリロニトリル、ブタジエンおよびスチレン）のグラフト重合により製造される。ＡＢＳの特性は、使用されるモノマーの比率により制御することができる。
【０１１６】
本発明の組成物は、少なくとも１つの着色剤ｉｉｉ）を含む。用語「着色剤」としては、染料だけでなく、顔料も含まれる。好ましい着色剤は、顔料である。顔料は、有機顔料または無機顔料のどちらでもよい。蛍光染料のように電磁スペクトルの可視領域において蛍光を発する有機化合物もまた、着色剤としてみなされる。着色剤は、導電性のようなさらなる特性を有してもよいし、磁力遮蔽性であってもよい。
【０１１７】
適切な無機着色顔料の例は、以下である：白色顔料（例えば、ルチル、アナターゼまたは板チタン石の３つの変形における二酸化チタン、鉛白、亜鉛白、亜鉛スルフィドまたはリトポン；黒色顔料（例えば、カーボンブラック、黒色酸化鉄、鉄マンガンブラックまたはスピネルブラック）；酸化クロムのようなクロム顔料、酸化クロム水和物グリーン、コバルトグリーンまたはウルトラマリーングリーン、コバルトブルー、鉄ブルー、ミロリブルー、ウルトラマリーンブルーまたはマンガンブルー、ウルトラマリーンバイオレットまたはコバルトおよびマンガンバイオレット；赤色酸化鉄、カドミウムスルホセレニド、モリブデートレッドまたはウルトラマリーンレッド；褐色酸化鉄、混合ブラウン、スピネル相およびコランダム相またはクロムオレンジ；黄色酸化鉄、ニッケルチタンイエロー、クロムチタンイエロー、カドミウムスルフィド、カドミウム亜鉛スルフィド、クロムイエロー、亜鉛イエロー、アルカリ土類金属クロメート、ナポリ黄；ビスマスバナデート、干渉顔料のようなエフェクト顔料および光沢顔料。
【０１１８】
適切な無機顔料としては、以下が挙げられる：顔料ホワイト６、顔料ホワイト７、顔料ブラック７、顔料ブラック１１、顔料ブラック２２、顔料ブラック２７／３０、顔料イエロー３４、顔料イエロー３５／３７、顔料イエロー４２、顔料イエロー５３、顔料ブラウン２４、顔料イエロー１１９、顔料イエロー１８４、顔料オレンジ２０、顔料オレンジ７５、顔料ブラウン６、顔料ブラウン２９、顔料ブラウン３１、顔料イエロー１６４、顔料レッド１０１、顔料レッド１０４、顔料レッド１０８、顔料レッド２６５、顔料バイオレット１５、顔料ブルー２８／３６、顔料ブルー２９、顔料グリーン１７、顔料グリーン２６／５０。
【０１１９】
適切な有機顔料の例としては、以下が挙げられる：アニリンブラック、アントラピリミジン顔料、アゾメチン顔料、アントラキノン顔料、モノアゾ顔料、ジアゾ顔料、ベンズイミダゾロン顔料、キナクリドン顔料、キノフタロン顔料、ジケトピロロピロール顔料、ジオキサジン顔料、フラバントロン顔料、インダントロン顔料、インドリノン顔料、イソインドリン顔料、イソインドリノン顔料、チオインジゴ顔料、金属錯体顔料、ペリノン顔料、ペリレン顔料、ピラントロン顔料、フタロシアニン顔料、チオインジゴ顔料、トリアリールカルボニウム顔料または金属錯体顔料。
【０１２０】
適切な有機顔料としては、以下が挙げられる：Ｃ．Ｉ．（色指数）顔料イエロー９３、Ｃ．Ｉ．顔料イエロー９５、Ｃ．Ｉ．顔料イエロー１３８、Ｃ．Ｉ．顔料イエロー１３９、Ｃ．Ｉ．顔料イエロー１５５、Ｃ．Ｉ．顔料イエロー１６２、Ｃ．Ｉ．顔料イエロー１６８、Ｃ．Ｉ．顔料イエロー１８０、Ｃ．Ｉ．顔料イエロー１８３、Ｃ．Ｉ．顔料レッド４４、Ｃ．Ｉ．顔料レッド１７０、Ｃ．Ｉ．顔料レッド２０２、Ｃ．Ｉ．顔料レッド２１４、Ｃ．Ｉ．顔料レッド２５４、Ｃ．Ｉ．顔料レッド２６４、Ｃ．Ｉ．顔料レッド２７２、Ｃ．Ｉ．顔料レッド４８：２、Ｃ．Ｉ．顔料レッド４８：３、Ｃ．Ｉ．顔料レッド５３：１、Ｃ．Ｉ．顔料レッド５７：１、Ｃ．Ｉ．顔料グリーン７、Ｃ．Ｉ．顔料ブルー１５：１、Ｃ．Ｉ．顔料ブルー１５：３、Ｃ．Ｉ．顔料バイオレット１９。
【０１２１】
また、カーボンブラックまたは二酸化チタンのような特定の顔料のいくつかは、例えば、フィラーまたは補強剤および／または核形成剤として機能する能力も有する。
【０１２２】
白色顔料および黒色顔料、特に、３つの変形にある二酸化チタン、およびカーボンブラックが特に好ましい。有機顔料または無機顔料を組合せた白色顔料または黒色顔料もまた、特に好ましい。
【０１２３】
適切な染料の例は、以下である：アゾ染料、ピラゾロン染料、アントラキノン染料、ペリノン染料、ペリレン染料、インジゴ染料およびチオインジゴ染料およびアゾメチン染料。
【０１２４】
本発明の１つの具体的な実施態様において、顔料粒子は、動的光散乱により決定された５μｍ未満の平均サイズを有している。その平均粒径は、好ましくは０．１ｎｍ〜２μｍの範囲、特に１ｎｍ〜１μｍの範囲、および特に好ましくは５ｎｍ〜０．５μｍの範囲である。
【０１２５】
本発明の組成物の顔料含有量は、本発明の組成物から成る製品が意図する色の要件によるため、非常に広範囲に変わり得る。好ましくは、顔料成分ｉｉｉ）は、本発明の組成物の全質量に対して、０．０００１〜１０質量％、好ましくは０．００１〜５質量％、特に好ましくは０．０１〜３質量％および非常に好ましくは０．１〜２質量％の量で使用される。
【０１２６】
顔料成分ｉｉｉ）を添加する方法は、特に制限を受けない。顔料は、さらなる添加剤なしに微粉末状で、固体または融解物として、または添加剤とのプレミックスの形（例えば、溶媒）で添加することができる。添加剤がポリマーまたはポリマー組成物である顔料製造物が、ダストフリーの顔料に特に適している。この種のプレミックスは、本発明の文中ではマスターバッチとも記される。マスターバッチに含まれるポリマーおよびポリマー組成物は、好ましくはポリマー成分ｉｉ）と同じポリマーおよびポリマー組成物である。マスターバッチ製品は、固体状でも液状でもよい。適切であれば、マスターバッチ製品は、ペースト状であってもよい。マスターバッチ製品は、下記の種類のさらなる添加剤を含むことができる。成分ｉｉｉ）は、ポリマーの製造の前、間および後に添加することができる。ポリマーの重合の後に加えるのが好ましい。顔料成分ｉｉｉ）は、全ての公知の装置および混合による組み込み方法を使って、ポリマーに組み込むことができる。
【０１２７】
安定剤成分ｉ）は、ポリマーの製造の前、間または後において、固体状または液体状で添加することができる。顔料成分ｉｉｉ）および安定剤成分ｉ）は、ポリマーの製造の前、間または後において、同時または連続的に組み込むことができる。
【０１２８】
本発明の組成物は、その組成物の全質量に対して、０．０１〜５質量％、好ましくは０．０２〜２．５質量％、および特に好ましくは０．１〜１．０質量％の量にある少なくとも１つの式（Ｉ）の化合物を含む。組成物の全質量とは、化合物（Ｉ）ならびに適切であれば、加えられたさらなる添加剤の質量（ポリマー＋顔料＋他の全ての添加剤の総質量）を意味する。
【０１２９】
本発明の組成物は、以下から選択される少なくとも１つの添加剤をさらに含む：酸化防止剤、光安定剤、金属不活性剤、帯電防止剤、補強剤、フィラー、曇り防止剤、および殺生剤。好ましくは、本発明の組成物は、式（Ｉ）の化合物以外に金属不活性剤は含まない。
【０１３０】
使用される酸化防止剤、光安定剤、および金属不活性剤はまた、適切であれば、高い耐移行性および耐熱性を有する。適切な酸化防止剤、光安定剤および金属不活性剤は、例えば、以下のグループａ）〜ｓ）から選択される：
ａ）４，４−ジアリールブタジエン、
ｂ）ケイヒ酸エステル、
ｃ）ベンゾトリアゾール、
ｄ）ヒドロキシベンゾフェノン、
ｅ）ジフェニルシアノアクリレート、
ｆ）オキサミド（オキサルアミド）、
ｇ）２−フェニル−１，３，５−トリアジン；
ｈ）酸化防止剤、
ｉ）ニッケル化合物、
ｊ）立体障害アミン、
ｋ）金属不活性剤、
ｌ）ホスファイトおよびホスホナイト、
ｍ）ヒドロキシルアミン、
ｎ）ニトロン、
ｏ）アミンオキシド、
ｐ）ベンゾフラノンおよびインドリノン、
ｑ）チオ共力剤、
ｒ）過酸化スカベンジャー、および
ｓ）基本的な補助安定剤。
【０１３１】
グループａ）の４，４−ジアリールブタジエンとしては、例えば、式Ａの化合物が挙げられる。
【０１３２】
【化８】
2009531505.tif 000010
【０１３３】
上記化合物は、ＥＰ−Ａ−９１６３３５により公知である。置換基Ｒ10および／またはＲ11は、Ｃ1−Ｃ8−アルキルおよびＣ5−Ｃ8−シクロアルキルが好ましい。
【０１３４】
グループｂ）のケイヒ酸エステルとしては、以下のものが挙げられる：例えば、イソアミル４−メトキシシンナメート、２−エチルヘキシル４−メトキシシンナメート、メチル−α−メトキシカルボニルシンナメート、メチル−α−シアノ−β−メチル−ｐ−メトキシシンナメート、ブチル−α−シアノ−β−メチル−ｐ−メトキシシンナメートおよびメチル−α−メトキシカルボニル−ｐ−メトキシシンナメート。
【０１３５】
グループｃ）のベンゾトリアゾールとしては、以下のものが挙げられる：例えば、２−（２′−ヒドロキシフェニル）ベンゾトリアゾール（例えば、２−（２′−ヒドロキシ−５′−メチルフェニル）ベンゾトリアゾール）、２−（３′，５′−ジ−ｔｅｒｔ−ブチル−２′−ヒドロキシフェニル）ベンゾトリアゾール、２−（５′−ｔｅｒｔ−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−ｔｅｒｔ−ブチル−２′−ヒドロキシフェニル）−５−クロロベンゾトリアゾール、２−（３′−ｔｅｒｔ−ブチル−２′−ヒドロキシ−５′−メチルフェニル）−５−クロロベンゾトリアゾール、２−（３′−ｓｅｃ−ブチル−５′−ｔｅｒｔ−ブチル−２′−ヒドロキシフェニル）ベンゾトリアゾール、２−（２′−ヒドロキシ−４′−オクチルオキシフェニル）ベンゾトリアゾール、２−（３′，５′−ジ−ｔｅｒｔ−アミル−２′−ヒドロキシフェニル）ベンゾトリアゾール、２−（３′，５′−ビス−（α，α−ジメチルベンジル）−２′−ヒドロキシフェニル）ベンゾトリアゾール、２−（３′−ｔｅｒｔ−ブチル−２′−ヒドロキシ−５′−（２−オクチルオキシカルボニルエチル）フェニル）−５−クロロベンゾトリアゾール、２−（３′−ｔｅｒｔ−ブチル−５′−［２−（２−エチルヘキシルオキシ）−カルボニルエチル］−２′−ヒドロキシフェニル）−５−クロロベンゾトリアゾール，２−（３′−ｔｅｒｔ−ブチル−２′−ヒドロキシ−５′−（２−メトキシカルボニルエチル）フェニル）−５−クロロベンゾトリアゾール，２−（３′−ｔｅｒｔ−ブチル−２′−ヒドロキシ−５′−（２−メトキシカルボニルエチル）フェニル）ベンゾトリアゾール、２−（３′−ｔｅｒｔ−ブチル−２′−ヒドロキシ−５′−（２−オクチルオキシカルボニルエチル）フェニル）ベンゾトリアゾール、２−（３′−ｔｅｒｔ−ブチル−５′−［２−（２−エチルヘキシルオキシ）カルボニルエチル］−２′−ヒドロキシフェニル）ベンゾトリアゾール、２−（３′−ドデシル−２′−ヒドロキシ−５′−メチルフェニル）ベンゾトリアゾールおよび２−（３′−ｔｅｒｔ−ブチル−２′−ヒドロキシ−５′−（２−イソオクチルオキシカルボニルエチル）フェニルベンゾトリアゾール、２，２′−メチレンビス［４−（１，１，３，３−テトラメチルブチル）−６−ベンゾトリアゾール−２−イルフェノール］；２−［３′−ｔｅｒｔ−ブチル−５′−（２−メトキシカルボニルエチル）−２′−ヒドロキシフェニル］−２Ｈ−ベンゾトリアゾールをポリエチレングリコール３００とエステル化した生成物；［Ｒ−ＣＨ2ＣＨ2−ＣＯＯ（ＣＨ2）3］2（式中、Ｒ＝３′−ｔｅｒｔ−ブチル−４′−ヒドロキシ−５′−２Ｈ−ベンゾトリアゾール−２−イルフェニル）、ならびにそれらの混合物。
【０１３６】
グループｄ）のヒドロキシベンゾフェノンとしては、以下のものが挙げられる：例えば２−ヒドロキシベンゾフェノン（例えば、２−ヒドロキシ−４−メトキシベンゾフェノン）、２，２′−ジヒドロキシ−４−メトキシベンゾフェノン、２，４−ジヒドロキシベンゾフェノン、２，２′，４，４′−テトラヒドロキシベンゾフェノン、２，２′−ジヒドロキシ−４，４′−ジメトキシベンゾフェノン、２，２′−ジヒドロキシ−４，４′−ジメトキシベンゾフェノン、２−ヒドロキシ−４−（２−エチルヘキシルオキシ）ベンゾフェノン、２−ヒドロキシ−４−（ｎ−オクチルオキシ）ベンゾフェノン、２−ヒドロキシ−４−メトキシ−４′−メチルベンゾフェノン、２−ヒドロキシ−３−カルボキシベンゾフェノン、２−ヒドロキシ−４−メトキシベンゾフェノン−５−スルホン酸およびそのナトリウム塩、および２，２′−ジヒドロキシ−４，４′−ジメトキシベンゾフェノン−５，５′−ビススルホン酸およびそのナトリウム塩。
【０１３７】
グループｅ）のジフェニルシアノアクリレートとしては、以下のものが挙げられる：例えば、エチル−２−シアノ−３，３−ジフェニルアクリレート（例えば、Ｕｖｉｎｕｌ（登録商標）３０３５の商品名でＢＡＳＦ  ＡＧ（ドイツ、ルートヴィヒスハーフェン）から市販）、２−エチルヘキシル２−シアノ−３，３−ジフェニルアクリレート（例えば、Ｕｖｉｎｕｌ（登録商標）３０３９としてＢＡＳＦ  ＡＧ（ドイツ、ルートヴィヒスハーフェン）から市販）、および１，３−ビス［（２′−シアノ−３′，３′−ジフェニルアクリロイル）オキシ］−２，２−ビス｛［２′−シアノ−３′，３′−ジフェニルアクリロイル）オキシ］メチル｝プロパン（例えば、Ｕｖｉｎｕｌ（登録商標）３０３０の商品名でＢＡＳＦ  ＡＧ（ドイツ、ルートヴィヒスハーフェン）から市販）。
【０１３８】
グループｆ）のオキサミドとしては、以下のものが挙げられる：例えば、４，４′−ジオクチルオキシオキサニリド、２，２′−ジエトキシオキサニリド、２，２′−ジオクチルオキシ−５，５′−ジ−ｔｅｒｔ−ブチルオキサニリド、２，２′−ジドデシルオキシ−５，５′−ジ−ｔｅｒｔ−ブチルオキサニリド、２−エトキシ−２′−エチルオキサニリド、Ｎ，Ｎ′−ビス（３−ジメチルアミノプロピル）オキサミド、２−エトキシ−５−ｔｅｒｔ−ブチル−２′−エチルオキサニリド、ならびに２−エトキシ−２′−エチル−５，４′−ジ−ｔｅｒｔ−ブチルオキサニリドとの混合物、およびｏｒｔｈｏ−、ｐａｒａ−メトキシ−二置換オキサニリドの混合物、およびｏｒｔｈｏ−、ｐａｒａ−エトキシ二置換オキサニリドの混合物。
【０１３９】
グループｇ）の２−フェニル−１，３，５−トリアジンとしては、例えば、以下のような２−（２−ヒドロキシフェニル）−１，３，５−トリアジンが挙げられる：例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）−フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス−（２，４−ジメチルフェニル）−１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、および２−（２−ヒドロキシフェニル）−４−（４−メトキシフェニル）−６−フェニル−１，３，５−トリアジン。
【０１４０】
グループｈ）の酸化防止剤としては、以下のものが挙げられる。例えば：
ｈ．１）アルキル化モノフェノール：例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチル−フェノール、２−（α−メチルシクロヘキシル）−４，６−ジメチルフェノール、２，６−ジオクタデシル−４−メチル−フェノール、２，４，６−トリシクロヘキシルフェノール、２，６−ジ−ｔｅｒｔ−ブチル−４−メトキシメチルフェノール、未分岐または側鎖分岐のノニルフェノール（例えば、２，６−ジノニル−４−メチルフェノール）、２，４−ジメチル−６−（１−メチルウンデシ−１−イル）フェノール、２，４−ジメチル−６−（１−メチルヘプタデシ−１−イル）フェノール、２，４−ジメチル−６−（１−メチルトリデシ−１−イル）フェノール、およびそれらの混合物。
【０１４１】
ｈ．２）アルキルチオメチルフェノール：例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、および２，６−ジドデシルチオメチル−４−ノニルフェノール。
【０１４２】
ｈ．３）ヒドロキノンおよびアルキル化ヒドロキノン：例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、およびビス−（３，５−ジ−ｔｅｒｔ−ブチル−４−ヒドロキシフェニル）アジペート。
【０１４３】
ｈ．４）トコフェロール：例えば、α−トコフェロール、β−トコフェロール、γ−トコフェロール、δ−トコフェロールおよびそれらの混合物（ビタミンＥ）。
【０１４４】
ｈ．５）ヒドロキシル化チオジフェニルエーテル：例えば、２，２′−チオビス（６−ｔｅｒｔ−ブチル−４−メチルフェノール）、２，２′−チオビス（４−オクチルフェノール）、４，４′−チオビス（６−ｔｅｒｔ−ブチル−３−メチルフェノール）、４，４′−チオビス（６−ｔｅｒｔ−ブチル−２−メチルフェノール）、４，４′−チオビス（３，６−ジ−ｓｅｃ−アミルフェノール）、および４，４′−ビス（２，６−ジメチル−４−ヒドロキシフェニル）ジスルフィド。
【０１４５】
ｈ．６）アルキリデンビスフェノール：例えば、２，２′−メチレンビス（６−ｔｅｒｔ−ブチル−４−メチル−フェノール）、２，２′−メチレンビス（６−ｔｅｒｔ−ブチル−４−エチルフェノール）、２，２′−メチレンビス［４−メチル−６−（α−メチルシクロヘキシル）フェノール］，２，２′−メチレンビス（４−メチル−６−シクロヘキシルフェノール）、２，２′−メチレンビス（６−ノニル−４−メチルフェノール）、２，２′−メチレンビス（４，６−ジ−ｔｅｒｔ−ブチルフェノール）、２，２′−エチリデンビス（４，６−ジ−ｔｅｒｔ−ブチルフェノール）、２，２′−エチリデンビス（６−ｔｅｒｔ−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］，４，４′−メチレンビス（２，６−ジ−ｔｅｒｔ−ブチルフェノール）、４，４′−メチレンビス（６−ｔｅｒｔ−ブチル−２−メチルフェノール）、１，１−ビス（５−ｔｅｒｔ−ブチル−４−ヒドロキシ−２−メチルフェニル）−ブタン，２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３−ｔｅｒｔ−ブチル−４−ヒドロキシフェニル）ブチレート］、ビス（３−ｔｅｒｔ−ブチル−４−ヒドロキシ−５−メチル−フェニル）ジシクロペンタジエン、ビス［２−（３′−ｔｅｒｔ−ブチル−２−ヒドロキシ−５−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【０１４６】
ｈ．７）ベンジル化合物：例えば、３，５，３′，５′−テトラ−ｔｅｒｔ−ブチル−４，４′−ジヒドロキシ−ジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシ−ベンジル）アミン、１，３，５−トリ（３，５−ジ−ｔｅｒｔ−ブチル−４−ヒドロキシベンジル）−２，４，６−トリメチルベンゼン、ジ（３，５−ジ−ｔｅｒｔ−ブチル−４−ヒドロキシベンジル）スルフィド、イソオクチル３，５−ジ−ｔｅｒｔ−ブチル−４−ヒドロキシベンジルメルカプトアセテート、ビス（４−ｔｅｒｔ−ブチル−３−ヒドロキシ−２，６−ジメチル−ベンジル）ジチオールテレフタレート、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、３，５−ジ−ｔｅｒｔ−ブチル−４−ヒドロキシベンジル−リン酸ジオクタデシルエステル、および３，５−ジ−ｔｅｒｔ−ブチル−４−ヒドロキシベンジル−リン酸モノエチルエステル、カルシウム塩。
【０１４７】
ｈ．８）ヒドロキシベンジル化マロネート：例えば、ジオクタデシル２，２−ビス（３，５−ジ−ｔｅｒｔブチル−２−ヒドロキシベンジル）マロネート、ジオクタデシル−２−（３−ｔｅｒｔ−ブチル−４−ヒドロキシ−５−メチル−ベンジル）マロネート、ジドデシルメルカプトエチル−２，２−ビス（３，５−ジ−ｔｅｒｔ−ブチル−４−ヒドロキシベンジル）マロネート、およびビス［４−（１，１，３，３−テトラメチルブチル）フェニル］２，２−ビス（３，５−ジ−ｔｅｒｔ−ブチル−４−ヒドロキシベンジル）マロネート。
【０１４８】
ｈ．９）ヒドロキシベンジル芳香族：例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１４９】
ｈ．１０）トリアジン化合物：例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，３，５−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、および１，３，５−トリス（３，５−ジシクロヘキシル−４−ヒドロキシベンジル）イソシアヌレート。
【０１５０】
ｈ．１１）ベンジルホスホネート：例えば、ジメチル２，５−ジ−ｔｅｒｔ−ブチル−４−ヒドロキシ−ベンジルホスホネート、ジエチル３，５−ジ−ｔｅｒｔ−ブチル−４−ヒドロキシベンジルホスホネート（ジエチル（３，５−ビス（１，１−ジメチルエチル）−４−ヒドロキシフェニル）メチルホスホネート）、ジオクタデシル３，５−ジ−ｔｅｒｔ−ブチル−４−ヒドロキシベンジルホスホネート、ジオクタデシル５−ｔｅｒｔ−ブチル−４−ヒドロキシ−３−メチルベンジルホスホネート、およびモノメチル３，５−ジ−ｔｅｒｔ−ブチル−４−ヒドロキシベンジルホスホネートのカルシウム塩。
【０１５１】
ｈ．１２）アシルアミノフェノール：例えば、４−ヒドロキシラウリン酸アニリド、４−ヒドロキシ−ステアリン酸アニリド、２，４−ビスオクチルメルカプト−６−（３，５−ｔｅｒｔ−ブチル−４−ヒドロキシアニリノ）−ｓ−トリアジン、およびオクチルＮ−（３，５−ジ−ｔｅｒｔ−ブチル−４−ヒドロキシフェニル）カルバメート。
【０１５２】
ｈ．１３）β−（３，５−ジ−ｔｅｒｔ−ブチル−４−ヒドロキシフェニル）プロピオン酸と、一価または多価のアルコールとのエステル：そのアルコールの例としては、メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス−（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１５３】
ｈ．１４）β−（５−ｔｅｒｔ−ブチル−４−ヒドロキシ−３−メチルフェニル）プロピオン酸と、一価または多価のアルコールとのエステル：そのアルコールの例としては、メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス−（ヒドロキシエチル）オキサル酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１５４】
ｈ．１５）β−（３，５−ジシクロヘキシル−４−ヒドロキシフェニル）プロピオン酸と、一価または多価のアルコールとのエステル：そのアルコールの例としては、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）オキサルアミド、３−チアウンデカノール、３−チアペンタデカノール、トリメチルヘキサンジオール、トリメチロールプロパン、および４−ヒドロキシメチル−１−ホスファ−２，６，７−トリオキサビシクロ［２．２．２］オクタン。
【０１５５】
ｈ．１６）３，５−ジ−ｔｅｒｔ−ブチル−４−ヒドロキシフェニル酢酸と、一価または多価のアルコールとのエステル：そのアルコールの例としては、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）オキサルアミド、３−チアウンデカノール、３−チアペンタデカノール、トリメチルヘキサンジオール、トリメチロールプロパン、および４−ヒドロキシメチル−１−ホスファ−２，６，７−トリオキサビシクロ［２．２．２］オクタン。
【０１５６】
ｈ．１７）β−（３，５−ジ−ｔｅｒｔ−ブチル−４−ヒドロキシフェニル）プロピオン酸のアミド：例えば、Ｎ，Ｎ′−ビス（３，５−ジ−ｔｅｒｔ−ブチル−４−ヒドロキシフェニルプロピオニル）ヘキサメチレンジアミン、Ｎ，Ｎ′−ビス（３，５−ジ−ｔｅｒｔ−ブチル−４−ヒドロキシフェニルプロピオニル）トリメチレンジアミン、Ｎ，Ｎ′−ビス（３，５−ジ−ｔｅｒｔ−ブチル−４−ヒドロキシフェニルプロピオニル）ヒドラジン、Ｎ，Ｎ′−ビス［２−（３−［３，５−ジ−ｔｅｒｔ−ブチル−４−ヒドロキシフェニル］プロピオニルオキシ）エチル］オキサミド（例えば、Ｕｎｉｒｏｙａｌ製Ｎａｕｇａｒｄ（登録商標）ＸＬ−１）。
【０１５７】
ｈ．１８）アスコルビン酸（ビタミンＣ）。
【０１５８】
ｈ．１９）アミン性酸化防止剤：例えば、Ｎ，Ｎ′−ジイソプロピル−ｐ−フェニレンジアミン、Ｎ，Ｎ′−ジ−ｓｅｃ−ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン（例えば、ｐ，ｐ′−ジ−ｔｅｒｔ−オクチルジフェニルアミン）、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４′−ジアミノジフェニルメタン，４，４′−ジアミノジフェニルメタン、Ｎ，Ｎ，Ｎ′，Ｎ′−テトラメチル−４，４′−ジアミノジフェニルメタン、１，２−ビス［（２−メチルフェニル）アミノ］エタン、１，２−ビス（フェニルアミノ）プロパン，（ｏ−トリル）ビグアニド、ビス［４−（１′，３′−ジメチルブチル）フェニル］アミン、ｔｅｒｔ−オクチル化Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン，フェノチアジン、モノ−およびジアルキル化ｔｅｒｔ−ブチル／ｔｅｒｔ−オクチルフェノチアジンの混合物、モノ−およびジアルキル化ｔｅｒｔ−オクチルフェノチアジンの混合物、Ｎ−アリルフェノチアジン、Ｎ，Ｎ，Ｎ′，Ｎ′−テトラフェニル−１，４−ジアミノブト−２−エン、Ｎ，Ｎ−ビス−（２，２，６，６−テトラメチルピペリジン−４−イル）ヘキサメチレンジアミン、ビス（２，２，６，６−テトラメチルピペリジン−４−イル）セバケート、２，２，６，６−テトラメチルピペリジン−４−オン、２，２，６，６−テトラメチルピペリジン−４−オール、４−ヒドロキシ−２，２，６，６−テトラメチル−１−ピペリジンエタノールとのジメチルサクシネートポリマー［ＣＡＳ番号：６５４４７−７７−０］（例えば、Ｔｉｎｕｖｉｎ（登録商標）６２２、Ｃｉｂａ  Ｓｐｅｃｉａｌｔｙ  Ｃｈｅｍｉｃａｌｓ製、スイス、）、２，２，４，４−テトラメチル−７−オキサ−３，２０−ジアザジスピロ［５．１．１１．２］ヘネイコサン−２１−オンおよびエピクロロヒドリンのポリマー［ＣＡＳ番号：２０２４８３−５５−４］（例えば、Ｈｏｓｔａｖｉｎ（登録商標）Ｎ３０、Ｃｌａｒｉａｎｔ製、ドイツ、フランクフルトアムマイン）。
【０１５９】
グループｉ）のニッケル化合物としては、以下が挙げられる：例えば、２，２′−チオビス［４−（１，１，３，３−テトラメチルブチル）フェノール］のニッケル錯体（例えば、ｎ−ブチルアミン、トリエタノールアミノまたはＮ−シクロヘキシル−ジエタノールアミンのような添加リガンドの有無にかかわらず、１：１または１：２錯体）、ニッケルジブチルジチオカルバメート、４−ヒドロキシ−３，５−ジ−ｔｅｒｔ−ブチルベンジルホスホン酸モノアルキルエステル（例えば、メチルステルまたはエチルエステル）のニッケル塩、ケトキシム（例えば、２−ヒドロキシ−４−メチルフェニルウンデシルケトキシム）のニッケル錯体、１−フェニル−４−ラウロイル−５−ヒドロキシピラゾールのニッケル錯体、（添加されるリガンドの有無に関係なく）。
【０１６０】
グループｊ）の立体障害アミンとしては、以下が挙げられる：例えば、ビス（２，２，６，６−テトラメチル−４−ピペリジル）セバケート、ビス（２，２，６，６−テトラメチル−４−ピペリジル）サクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合生成物、Ｎ，Ｎ′−ビス（２，２，６，６−テトラメチル−４−ピペリジル）ヘキサメチレン−ジアミンと４−ｔｅｒｔ−オクチルアミノ−２，６−ジクロロ−１，３，５−トリアジンとの縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１′−（１，２−エチレン）ビス（３，３，５，５−テトラメチルピペラジノン）、４−ベンゾイル−２，２，６，６−テトラメチルピペラジン、４−ステアリルオキシ−２，２，６，６−テトラメチルピペリジン、ビス（１，２，２，６，６−ペンタメチル−４−ピペリジル）２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチル−４−ピペリジル）セバケート、ビス（１−オクチルオキシ−２，２，６，６−テトラメチル−４−ピペリジル）サクシネート、２−クロロ−４，６−ビス（４−ｎ−ブチルアミノ−２，２，６，６−テトラメチル−４−ピペリジル）−１，３，５−トリアジンと１，２−ビス（３−アミノプロピルアミノ）エタンとの縮合生成物、２−クロロ−４，６−ジ−（４−ｎ−ブチルアミノ−１，２，２，６，６−ペンタメチル４−ピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジンおよび４−ブチルアミノ−２，２，６，６−テトラメチルピペリジンとの縮合生成物、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンとの縮合生成物、ポリ［メトキシプロピル−３−オキシ−４−（２，２，６，６−テトラメチル−４−ピペリジル］］シロキサン、４−アミノ−２，２，６，６−テトラメチルピペリジンおよびマレイン酸／Ｃ20−Ｃ24−α−オレフィンコポリマーから誘導されるポリマーアナログ反応生成物（例えば、Ｕｖｉｎｕｌ（登録商標）５０５０Ｈ（ＢＡＳＦ  Ａｋｔｉｅｎｇｅｓｅｌｌｓｃｈａｆｔ、ルートヴィヒスハーフェン）、およびポリマーアナログ反応生成物との対応物、４−アミノ−１，２，２，６，６−ペンタメチルピペリジン（例えば、「メチル化Ｕｖｉｎｕｌ（登録商標）５０５０Ｈ」）、テトラメチロールアセチレンジウレアおよび４−アミノ−２，２，６，６−テトラメチルピペリジン縮合生成物（例えば、Ｕｖｉｎｕｌ（登録商標）４０４９Ｈ（ＢＡＳＦ  Ａｋｔｉｅｎｇｅｓｅｌｌｓｃｈａｆｔ、ルートヴィヒスハーフェン）、４−アミノ−１，２，２，６，６−ペンタメチルピペリジンとの対応する縮合生成物（例えば、「メチル化Ｕｖｉｎｕｌ（登録商標）４０４９Ｈ」）、ポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］［ＣＡＳ番号７１８７８−１９−８］、Ｎ，Ｎ′，Ｎ′′，Ｎ′′′−テトラキス｛４，６−ビス［ブチル（Ｎ−メチル−２，２，６，６−テトラメチル−４−ピペリジル）アミノ］トリアジン−２−イル｝−４，７−ジアザデカン−１，１０−ジアミン（ＣＡＳ番号１０６９９０−４３−６）（例えば、Ｃｈｉｍａｓｓｏｒｂ（登録商標）１１９、Ｃｉｂａ  Ｓｐｅｃｉａｌｔｙ  Ｃｈｅｍｉｃａｌｓ製、スイス）。
【０１６１】
グループｋ）の金属不活性剤としては、以下が挙げられる：例えば、Ｎ，Ｎ′−ジフェニルオキサルアミド、Ｎ−サリチラル−Ｎ′−サリチロイルヒドラジン、Ｎ，Ｎ′−ビス（サリチロイル）ヒドラジン、Ｎ，Ｎ′−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ′−ジアセチルアジピン酸ジヒドラジド、Ｎ，Ｎ′−ビス（サリチロイル）オキサル酸ジヒドラジド、およびＮ，Ｎ′−ビス（サリチロイル）チオプロピオニルジヒドラジド。
【０１６２】
グループｌ）のホスファイトおよびホスホナイトとしては、以下が挙げられる：例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４′−ビフェニレンジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２′，２′′−ニトリロ［トリエチル−トリス（３，３′，５，５′−テトラ−ｔｅｒｔ−ブチル−１，１′−ビフェニル−２，２′−ジイル）ホスファイト］、および２−エチルヘキシル３，３′，５，５′−テトラ−ｔｅｒｔ−ブチル−１，１′−ビフェニル−２，２′−ジイルホスファイト。
【０１６３】
グループｍ）のヒドロキシルアミンとしては、以下が挙げられる：例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシル−ヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン、および水素化獣脂脂肪族アミン由来のＮ，Ｎ−ジアルキルヒドロキシルアミン。
【０１６４】
グループｎ）のニトロンとしては、以下が挙げられる：例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン、および水素化獣脂脂肪族アミンから製造されたＮ，Ｎ−ジアルキルヒドロキシルアミン由来のニトロン。
【０１６５】
グループｏ）のアミンオキシドとしては、以下が挙げられる：例えば、米国特許５，８４４，０２９および５，８８０，１９１に記載されているアミンオキシド誘導体、ジデシルメチルアミンオキシド、トリデシルアミンオキシド、トリドデシルアミンオキシドおよびトリヘキサデシルアミンオキシド。
【０１６６】
グループｐ）のベンゾフラノンおよびインドリノンとしては、以下が挙げられる：例えば、米国特許４，３２５，８６３；４，３３８，２４４；５，１７５，３１２；５，２１６，０５２；５，２５２，６４３；ＤＥ−Ａ−４３１６６１１；ＤＥ−Ａ−４３１６６２２；ＤＥ−Ａ−４３１６８７６；ＥＰ−Ａ−０５８９８３９またはＥＰ−Ａ−０５９１１０２に記載されているもの、または３−［４−（２−アセトキシエトキシ）フェニル］−５，７−ジ−ｔｅｒｔ−ブチルベンゾフラン−２（３Ｈ）−オン、５，７−ジ−ｔｅｒｔ−ブチル−３−［４−（２−ステロイルオキシエトキシ）フェニル］ベンゾフラン−２（３Ｈ）−オン、３，３′−ビス［５，７−ジ−ｔｅｒｔ−ブチル−３−（４−［２−ヒドロキシエトキシ］フェニル）ベンゾフラン−２（３Ｈ）−オン］、５，７−ジ−ｔｅｒｔ−ブチル−３−（４−エトキシフェニル）ベンゾフラン−２（３Ｈ）−オン、３−（４−アセトキシ−３，５−ジメチルフェニル）−５，７−ジ−ｔｅｒｔ−ブチル−ベンゾフラン−２（３Ｈ）−オン、３−（３，５−ジメチル−４−ピバロイルオキシフェニル）−５，７−ジ−ｔｅｒｔ−ブチル−ベンゾフラン−２（３Ｈ）−オン、３−（３，４−ジメチルフェニル）−５，７−ジ−ｔｅｒｔ−ブチル−ベンゾフラン−２（３Ｈ）−オン、Ｉｒｇａｎｏｘ（登録商標）ＨＰ−１３６（Ｃｉｂａ  Ｓｐｅｃｉａｌｔｙ  Ｃｈｅｍｉｃａｌｓ）、および３−（２，３−ジメチルフェニル）−５，７−ジ−ｔｅｒｔ−ブチル−ベンゾフラン−２（３Ｈ）−オン。
【０１６７】
グループｑ）のチオ共力剤としては、以下が挙げられる：例えば、ジラウリルチオジプロピオネートまたはジステアリルチオジプロピオネート。
【０１６８】
グループｒ）の過酸化スカベンジャーとしては、以下が挙げられる：例えば、β−チオジプロピオン酸のエステル（例えば、ラウリルエステル、ステアリルエステル、ミリスチルエステルまたはトリデシルエステル）、メルカプトベンズイミダゾールまたは２−メルカプトベンズイミダゾールの亜鉛塩、亜鉛ジブチルジチオカルバメート、ジオクタデシルジスルフィド、およびペンタエリトリトールテトラキス（β−ドデシルメルカプト）プロピオネート。
【０１６９】
グループｓ）の基本的な補助安定剤としては、以下が挙げられる：例えば、メラミン、ポリビニルピロリドン、ジシアノジアミド、トリアリルシアヌレート、ウレア誘導体、ヒドラジン誘導体、アミン、ポリアミド、ポリウレタン、高級脂肪酸のアルカリ金属塩およびアルカリ土類金属塩（例えば、カルシウムステアレート、亜鉛ステアレート、マグネシウムベヘネート、マグネシウムステアレート、ナトリウムリシノレート、およびカルシウムパルミテート、アンチモンピロカテコレートまたは亜鉛ピロカテコレート）。
【０１７０】
適切なさらなる光安定剤としては、特にジフェニルシアノアクリレート（例えば、エチル２−シアノ−３，３−ジフェニルアクリレート）が挙げられる。したがって、さらなる本発明の好ましい実施態様は、以下のものである組成物に関する：式（Ｉ）の化合物がＮ，Ｎ′−ビス（ホルミル）−Ｎ，Ｎ′−ビス（２，２，６，６−テトラメチル−４−ピペリジル）−１，６ヘキサンジアミンであり、そしてさらなる光安定剤がエチル２−シアノ−３，３−ジフェニルアクリレートである。エチル２−シアノ−３，３−ジフェニルアクリレートに対する式（Ｉ）の化合物の割合は、一般的に１０：１〜１：１０の範囲、好ましくは５：１〜１：５の範囲にある。
【０１７１】
さらに、光安定剤として、特に立体障害アミンも適切である。４−アミノ−２，２，６，６−テトラメチルピペリジンおよびマレイン酸／Ｃ20−Ｃ24−α−オレフィンコポリマーのポリマーアナログ反応生成物が、特に好ましい。その例としては、Ｕｖｉｎｕｌ（登録商標）５０５０Ｈ（ＢＡＳＦ  Ａｋｔｉｅｎｇｅｓｅｌｌｓｃｈａｆｔ、ドイツ、ルートヴィヒスハーフェン）および４−アミノ−１，２，２，６，６−ペンタメチルピペリジンとの対応するポリマーアナログ反応生成物（例えば、「メチル化Ｕｖｉｎｕｌ（登録商標）５０５０Ｈ」）である。したがって、さらなる本発明の好ましい実施態様は、以下のものである組成物に関する：式（Ｉ）の化合物が、Ｎ，Ｎ′−ビス（ホルミル）−Ｎ，Ｎ′−ビス（２，２，６，６−テトラメチル−４−ピペリジル）−１，６ヘキサンジアミンであり、そしてさらなる光安定剤が、４−アミノ−２，２，６，６−テトラメチルピペリジンおよびマレイン酸／Ｃ20−Ｃ24−α−オレフィンコポリマーのポリマーアナログ反応生成物またはピペリジン窒素原子上でメチル化された対応する生成物である。４−アミノ−２，２，６，６−テトラメチルピペリジンおよびマレイン酸／Ｃ20−Ｃ24−α−オレフィンコポリマーのポリマーアナログ反応生成物またはピペリジン窒素原子上でメチル化された対応する生成物に対する式（Ｉ）の化合物の比率は、一般的に１０：１〜１：１０の範囲、好ましくは５：１〜１：５の範囲にある。
【０１７２】
本発明によれば、本組成物は、帯電防止剤、フィラーまたは補強剤、および核形成剤（グループｔ）から選択される少なくとも１つの添加剤もまた含むことができる。
【０１７３】
適切な帯電防止剤は、以下である：アミン誘導体（例えば、Ｎ，Ｎ−ビス（ヒドロキシアルキル）アルキルアミンまたはＮ，Ｎ−ビス（ヒドロキシアルキル）アルキルアミンアルキレンアミン）、ポリエチレングリコールエステルおよびエーテル、エトキシ化カルボン酸エステルおよびカルボキシアミド、およびグリセロールモノステアレートおよびジステアレート、ならびにそれらの混合物。
【０１７４】
適切なフィラーまたは補強剤は、例えば、既に上記で述べた顔料が挙げられる。その例としては、以下である：例えば、カーボンブラック、グラファイト、カルシウムカーボネート、ケイ酸塩、タルク、マイカ、カオリン、バリウムスルフェート、金属酸化物および金属水酸化物、木粉および他の天然製品の微粉末またはファイバー、および合成ファイバー。適切なファイバーまたは粉末のフィラーの例としては、以下が挙げられる：カーボンファイバーまたはガラス織物状のグラスファイバー、グラスマットまたはフィラメントグラスロービング、細片ガラス、ガラスビーズおよび珪灰石。グラスファイバーは、短いグラスファイバーであっても、連続ファイバー（ロービング）であっても組み込むことができる。
【０１７５】
さらに本発明の組成物は、核形成剤もまた含むことができる。適切な核形成剤としては、以下のものが挙げられる：無機材料（例えば、タルク）、金属酸化物（例えば、二酸化チタンまたは酸化マグネシウム）、好ましくはアルカリ土類金属のホスフェート、カーボネートまたはスルフェート；有機化合物（例えば、モノ−またはポリカルボン酸ならびにその塩。その例としては、４−ｔｅｒｔ−ブチル安息香酸、アジピン酸、ジフェニル酢酸、コハク酸ナトリウムまたはナトリウムベンゾエート；ポリマー化合物（例えば、イオン性コポリマー「イオノマー」）。
【０１７６】
グループａ）〜ｓ）の化合物は、グループｐ）のベンゾフランを除いて、一般的な量、例えば、組成物の全質量に対して、０．０００１〜１０質量％、好ましくは０．０１〜１質量％の量で使用される。グループｔ）の添加剤は、一般的な量で使用される。一般的に、それらは、組成物の全質量に対して、０〜６０質量％の量で使用される。
【０１７７】
１つの具体的な実施態様においては、顔料含有ポリマー組成物で使用される顔料は、微粉末状である。すなわち、それらは、５μｍ（５０００ｎｍ）未満の１次粒子の平均粒径を有する。しかしながら、微粉末顔料は、融合し、凝集物を形成する傾向にある。顔料をポリマー中で処理する場合、剪断力により顔料凝集物を分解し、微粉末状が確保されるようにする必要がある。この作業を補助するために、分散助剤を添加するのが通例である。
【０１７８】
一般的に、顔料含有ポリマー組成物に使用される分散剤は、以下である：ポリエチレンワックスおよびポリプロピレンワックス、金属石鹸、脂肪酸エステル、モンタン酸ワックス、ワックス様ポリマーまたはアミドワックス。ごく一般的には、分散助剤の比率は最小とする。
【０１７９】
熱可塑性プラスチックのさらなる処理に広く用いられている１つの方法は、溶融紡糸プロセスである。このプロセスにおいては、ポリマー組成物は、製造から直接、または押出機での溶融後にスピナレットダイに強制的に通される。その各ダイは、例えば、多数の穴の開いた有孔板で構成される。ポリマー溶融物は、ダイの穴からフィラメントの束として出てくる。しかしながら、例えば分散剤としてワックスを含む従来のポリマー組成物においては、ワックスがポリマー溶融物から移行して、ワックスがダイの周りに沈着する結果となる。溶融紡糸ラインは、切断および洗滌しなければならず、その過程には高いコストがかかる。さらに、移行したワックスがファイバーに沈着し、結果として、例えばダウンストリーム処理操作においてプリントするのが、より難しくなる。したがって、従来の顔料含有ポリマー組成物において分散助剤として使われるワックスは、上記の理由により不都合である。同様に、乾燥紡糸および湿潤紡糸においても、ポリマー組成物がワックス分散助剤を含むことは好ましくない。
【０１８０】
従来技術から見れば、式（Ｉ）の化合物が、顔料含有ポリマー組成物中で分散剤として作用する能力を有することは、当業者にとって、驚くべきことであり、予期できないことである。このような効果は、光、酸素および／または熱に対する従来技術の安定剤によっては示されない。
【０１８１】
したがって、本発明は、連続的なポリマー相およびそこに分散する粒状顔料相を含む顔料含有ポリマー組成物を製造するための方法をさらに提供する。その方法は、ポリマー組成物と顔料とを密に接触させること、および少なくとも１つの以下の式（Ｉ）のピペリジン化合物を分散剤として使用することを含む：
【化９】
2009531505.tif 000011
式中、ｎ、Ｙ、Ｒ1、Ｒ2、Ｒ3、Ｒ4、Ｒ5、Ｒ6、Ｒ7およびＲ8は、上記で定義したもの、特に、好ましいと定義されたものである。
【０１８２】
ポリマー組成物中の適切なポリマーに関しては、成分ｉｉ）について上記で述べられたことが、その全体として参照される。本発明の方法で得られたポリマー組成物は、そのポリマー成分として、好ましくは、射出成形、押出機またはブロー成形でさらに処理され得るポリマーを含む。本発明の方法で得られた顔料含有ポリマー組成物は、特に、溶融紡糸プロセス、乾燥紡糸プロセスまたは湿潤紡糸プロセス、その中でも溶融紡糸プロセスによりさらに処理される。
【０１８３】
ポリマー成分ｉｉ）は、好ましくは以下の群から選択される：ポリオレフィン、ポリオレフィンコポリマー、ポリテトラフルオロエチレン、エチレン−テトラフルオロエチレンコポリマー、ポリ塩化ビニル、ポリ塩化ビニリデン、ポリビニルアルコール、ポリビニルエステル、ポリビニルアルカナール、ポリビニルケタール、ポリアミド、ポリイミド、ポリカーボネート、ポリカーボネートブレンド、ポリエステル、ポリエステルブレンド、ポリ（メタ）アクリレート、ポリ（メタ）アクリレートスチレンコポリマーブレンド、ポリ（メタ）アクリレート−ポリビニリデンジフルオライドブレンド、ポリウレタン、ポリスチレン、スチレンコポリマー、ポリエーテル、ポリエーテルケトンおよびポリスルホンおよびそれらの混合物。
【０１８４】
ポリマー成分ｉｉ）は、好ましくは以下の群から選択される：ポリオレフィン、ポリオレフィンコポリマー、ポリビニルアルカナール、ポリアミド、ポリカーボネート、ポリカーボネート−ポリエステルブレンド、ポリカーボネート−スチレンコポリマーブレンド、ポリエステル、ポリエステルブレンド、ポリ（メタ）アクリレート、ポリ（メタ）アクリレート−スチレンコポリマーブレンド、ポリ（メタ）アクリレート−ポリビニリデンジフルオライドブレンド、スチレンコポリマーおよびポリスルホン、およびそれらの混合物。
【０１８５】
特に好ましいポリマー成分ｉｉ）は、以下から選択される：ポリプロピレン、ポリアミド６、ポリアミド６，６、ポリカーボネート、ポリカーボネート−ポリエチレンテレフタレートブレンド、ポリカーボネート−ポリブチレンテレフタレートブレンド、ポリカーボネート−アクリロニトリル／スチレン／アクリロニトリルコポリマーブレンド、ポリカーボネート−アクリロニトリル／ブタジエン／スチレンコポリマーブレンド、メチルメタクリレート−アクリロニトリル／ブタジエン／スチレンポリマー（ＭＡＢＳ）、ポリエチレンテレフタレート、ポリブチレンテレフタレート、ポリメチルメタクリレート、インパクト修飾ポリメチルメタクリレート、ポリブチルアクリレート、ポリメチルメタクリレート−ポリビニリデンジフルオライドブレンド、アクリロニトリル／ブタジエン／スチレンコポリマー（ＡＢＳ）、アクリロニトリル／スチレン／アクリルエステルポリマー（ＡＳＡ）、スチレン／アクリロニトリルコポリマー（ＳＡＮ）およびポリフェニレンスルホン、ならびにそれらの混合物。
【０１８６】
顔料成分ｉｉｉ）に関して上で述べられたものが、適切で好ましい顔料である。
【０１８７】
連続ポリマー相およびその中に分散する粒状顔料相を含む顔料性ポリマー組成物は、密にポリマー成分および顔料と式（１）のピペリジン化合物とを混ぜることによって製造される。本発明の方法を実行するための混合装置の例は、以下が挙げられる：バッチ式操作の加熱内部ニーダーでラムがあるものとないもの；連続内部ニーダーのような連続操作ニーダー、またはアキシャル振動スクリューを備えるスクリューニーダー、およびバンベリーニーダー：さらに、押出機およびロールミル、加熱ロールを備えるロールミキサー、およびカレンダー。
【０１８８】
当業者に知られている押出機の一般的なタイプは、これらの目的に原則として適している。このような押出機は、バレル、ドライブユニット、輸送部材および／または混練部材を備えた１つ以上の回転軸（スクリュー）から構成される軟化ユニット、およびコントロールユニットを一般的に含む。輸送方向にスクリューに沿って延長して、２以上のゾーンがある。それは、本発明の方法においては、取入口ゾーン、少なくとも１つの軟化および均質化のためのゾーン、および排出ゾーンを含む。各ゾーンは、１つ以上のバレルを最小独立ユニットとして含むことができる。適切な押出機の例は、単一スクリュー押出機、双スクリュー押出機および多スクリュー押出機である。１つの好ましい態様では、双スクリュー押出機が使われる。
【０１８９】
ポリマー成分は、本発明に従って使われた混合装置に、溶融状で、しかし一般には固体状で供給される。ポリマー成分が固体状で使われる場合、それは顆粒、粉末、ペレットまたはグラインドストックの形状をとることができる。その場合、ポリマー成分は、例えば、１５０〜３００℃の温度で溶融される。
【０１９０】
顔料は、例えば固体状で、アジュバントなしで使うことができる。しかし、好ましくは、顔料は、マスターバッチ製品の形で使用される。
【０１９１】
ポリマー成分、顔料、ピペリジン化合物、およびさらなる任意の添加剤は、「低温」で混合することもでき、その後、その混合物を溶融し、均一化する。適切な温度は、一般的に１５０〜３００℃の範囲である。
【０１９２】
ポリマー成分、顔料および式（Ｉ）のピペリジン化合物が加えられる順序は、重要ではない。添加は、同時に、互いに別々に、一度または何回かに分けて行なうことができる。適切であるなら、顔料コンポーネントおよび式（Ｉ）のピペリジン化合物のプレミックスを使うことが有利になり得る。密な接触は、以下から選択される少なくとも１つの添加物の存在下で起こり得る：酸化防止剤、光安定剤、金属不活性剤、帯電防止剤、補強剤、フィラー、曇り防止剤、殺生剤、および式（Ｉ）の化合物以外の分散助剤。適切な酸化防止剤、光安定剤、金属不活性剤、帯電防止剤、補強剤、フィラー、曇り防止剤および殺生剤に関しては、上記のものが、その全体として参照とされる。式（Ｉ）の化合物以外の適切な分散助剤は、ポリエチレンワックス、ポリプロピレンワックス、金属石鹸、脂肪酸エステル、モンタン酸、ワックス様ポリマーおよびアミドワックスである。式（Ｉ）の化合物以外の分散助剤の割合は、ポリマー組成物の全質量に対して、好ましくは０．０１質量％未満である。本発明の特に好ましい実施態様においては、着色剤含有ポリマー組成物は、式（Ｉ）の化合物以外のさらなる分散助剤、特にワックスを含まない。
【０１９３】
本発明の方法により、顔料は、特に連続ポリマー相の形状にある。顔料の凝集および／または沈殿物は、全く起こらないか、またはほんの小さな程度でしか起こらない。本発明の方法によって製造された顔料含有ポリマー組成物は、従来の顔料含有ポリマー組成物の前記の短所を有しない。
【０１９４】
したがって、本発明は、ポリマー組成物中の顔料の分散剤としての式（Ｉ）のピペリジン化合物の使用をさらに提供する。
【０１９５】
したがって、式（Ｉ）のピペリジン化合物の本発明での使用は、一連の利点を与える。
【０１９６】
式（Ｉ）のピペリジン化合物は、ポリマー組成物中において顔料を非常に効率的に分散させる。したがって、化合物Ｉ以外の分散助剤を使用せずに、特に分散助剤としてワックスを使用せずに行なうことが一般にできる。式（Ｉ）の化合物以外の分散助剤を使用する場合、その割合は、着色剤含有ポリマー組成物の全質量に対して、０．０１質量％未満である。本発明の特に好ましい実施態様においては、式（Ｉ）の化合物以外の分散剤は、全く使用されない。
【０１９７】
顔料含有ポリマー組成物の色強度は、達成された着色剤の分散の度合による。顔料が微粉砕されていればいるほど、顔料含有ポリマーの色は、より深く現れる。光、酸素および／または熱への暴露に対する従来技術の安定剤とは対照的に、式（Ｉ）のピペリジン化合物は、ポリマー組成物中において顔料を非常に効率的に分散させる。したがって、同じ色強度を得るためには、光、酸素および／または熱への暴露に対する従来技術の安定剤を含む従来の顔料含有ポリマー組成物と比較して、より少量の顔料しか必要としない。
【０１９８】
性能調査
使用される安定剤：
−Ｓ１：Ｕｖｉｎｕｌ（登録商標）４０５０Ｈ、ＢＡＳＦ  Ａｋｔｉｅｎｇｅｓｅｌｌｓｃｈａｆｔ製、ドイツ、ルートヴィヒスハーフェン、（Ｎ，Ｎ′−ビス（ホルミル）−Ｎ，Ｎ′−ビス（２，２，６，６−テトラメチル−４−ピペリジル）−１，６−ヘキサンジアミン）、ＣＡＳ番号１２４１７２−５３−８；
−Ｓ３：Ｕｖｉｎｕｌ（登録商標）３０３５、ＢＡＳＦ  Ａｋｔｉｅｎｇｅｓｅｌｌｓｃｈａｆｔ製、ドイツ、ルートヴィヒスハーフェン、エチル２−シアノ−３，３−ジフェニルアクリレート、ＣＡＳ番号５２３２−９９−５；
−Ｓ４：Ｔｉｎｕｖｉｎ（登録商標）２３４、Ｃｉｂａ  Ｓｐｅｃｉａｌｔｙ  Ｃｈｅｍｉｃａｌｓ製、スイス、（２−（２Ｈ−ベンゾトリアゾール−２−イル）−４，６−ビス−（１−メチル−１−フェニルエチル）フェノール、ＣＡＳ番号７０３２１−８６−７；
−Ｓ５：Ｔｉｎｕｖｉｎ（登録商標）３２０、Ｃｉｂａ  Ｓｐｅｃｉａｌｔｙ  Ｃｈｅｍｉｃａｌｓ製、スイス、（２−（２Ｈ−ヒドロキシ−３，５−ジ−ｔｅｒｔ−ブチルフェニル）ベンゾトリアゾール）、ＣＡＳ番号３８６４−７１−７；
−Ｓ６：Ｔｉｎｕｖｉｎ（登録商標）７７０、Ｃｉｂａ  Ｓｐｅｃｉａｌｔｙ  Ｃｈｅｍｉｃａｌｓ製、スイス、（ビス−（２，２，６，６−テトラメチル−４−ピペリジニル）セバケート）、ＣＡＳ番号５２８２９−０７−９；
−Ｓ７：Ｔｉｎｕｖｉｎ（登録商標）７８３、Ｃｉｂａ  Ｓｐｅｃｉａｌｔｙ  Ｃｈｅｍｉｃａｌｓ製、スイス、（ポリ−｛［６−［（１，１，３，３−テトラメチルブチル）イミノ］−１，３，５−トリアジン−２，４−ジイル］−［２−（２，２，６，６−テトラメチルピペリジル）アミノ］ヘキサメチレン−［４−（２，２，６，６−テトラメチルピペリジル）イミノ］｝とポリ−（Ｎ−β−ヒドロキシエチル−２，２，６，６−テトラメチル−４−コハク酸ヒドロキシピペリジル）との混合物；
−Ｓ８：Ｔｉｎｕｖｉｎ（登録商標）Ｐ、（２−（２−ヒドロキシ−５−メチルフェニル）ベンゾトリアゾール）、Ｃｉｂａ  Ｓｐｅｃｉａｌｔｙ  Ｃｈｅｍｉｃａｌｓ製、スイス、ＣＡＳ番号２４４０−２２−４；
−Ｓ９：Ｃｈｉｍａｓｓｏｒｂ（登録商標）２０２０、Ｃｉｂａ  Ｓｐｅｃｉａｌｔｙ  Ｃｈｅｍｉｃａｌｓ製、スイス、１，６−ヘキサンジアミン、Ｎ，Ｎ′−ビス（２，２，６，６−テトラメチル−４−ピペリジニル）−、２，４，６−トリクロロ−１，３，５−トリアジンとのポリマー、Ｎ−ブチル−１−ブタンアミンおよびＮ−ブチル−２，２，６，６−テトラメチル−４−ピペリジンアミンとの反応生成物、ＣＡＳ番号１９２２６８−６４−７；
−Ｓ１０：Ｃｈｉｍａｓｓｏｒｂ（登録商標）９４４、ＣｉｂａＳｐｅｃｉａｌｉｔｙＣｈｅｍｉｃａｌｓ製、スイス、ポリ［［６−［（１，１，３，３−テトラメチルブチル）アミノ］−１，３，５−トリアジン−２，４−ジイル］−［（２，２，６，６−テトラメチル−４−ピペリジニル）イミノ］−１，６−ヘキサンジイル［２，２，６，６−テトラメチル−４−ピペリジニル）イミノ］］、ＣＡＳ番号７１８７８−１９−８；
−Ｓ１１：Ｃｙａｓｏｒｂ（登録商標）３３４６、Ｃｙｔｅｃ製、ＵＳＡ、（ポリ［［６−（モルホリノ）−ｓ−トリアジン−２，４−ジイル］［（２，２，６，６−テトラメチル−４−ピペリジル）イミノ］−ヘキサメチレン［（２，２，６，６−テトラメチル−４−ピペリジル）イミノ］］）、ＣＡＳ番号０８２４５１−４８−７；
−Ｓ１２：Ｃｙａｓｏｒｂ（登録商標）３５２９、Ｃｙｔｅｃ製、ＵＳＡ、１，６−ヘキサンジアミン、Ｎ，Ｎ′−ビス（２，２，６，６−テトラメチル−４−ピペリジニル）−、モルホリノ−２，４，６−トリクロロ−１，３，５−トリアジンとのポリマー、ＣＡＳ番号１９３０９８−４０−７；
−Ｓ１３：Ｃｙａｓｏｒｂ（登録商標）３８５３、Ｃｙｔｅｃ製、ＵＳＡ、ＣＡＳ番号１６７０７８−０６−０；
【化１０】
2009531505.tif 000012
Ｒ＝Ｃ11−Ｃ20、好ましくはＣ16−Ｃ18
−Ｓ１４：Ｈｏｓｔａｖｉｎ（登録商標）Ｎ３０、Ｃｌａｒｉａｎｔ製、フランフルト／マイン、ドイツ、２，２，４，４−テトラメチル−７−オキサ−３，２０−ジアザジスピロ［５．１．１１．２］ヘネイコサン−２１−オンおよびエピクロルヒドリンのポリマー、ＣＡＳ番号：２０２４８３−５５−４；
−Ｓ１５：Ｉｒｇａｎｏｘ（登録商標）１０９８、Ｃｉｂａ  Ｓｐｅｃｉａｌｔｙ  Ｃｈｅｍｉｃａｌｓ製、スイス、フェニルプロパンアミド−Ｎ，Ｎ−１，６−ヘキサンジイルビス［３，５−ビス（１，１−ジメチルエチル）−４−ヒドロキシ］、ＣＡＳ番号：２３１２８−７４−７。
【０１９９】
実施例１：白色着色ＡＢＳの暴露およびオーブン保存
インテンシブミキサーにおいて、全体としての混合物の質量に対して、０．５質量％のＳ１、０．３５質量％のＳ３、Ｔｅｒｌｕｒａｎ９６７Ｋタイプ（ＢＡＳＦ  Ａｋｔｉｅｎｇｅｓｅｌｌｓｃｈａｆｔ製、ドイツ、ルートヴィヒスハーフェン）のＡＢＳおよび１．０質量％のＴｉＯ2を混合し、続いて２４０℃の温度における実験室押出機により均一化し、粒状とした。得られた粒状物を射出成形し、２ｍｍ厚のテスト試料とした。
【０２００】
これらのテスト試料をＤＩＮ５４００４に従って４５℃に暴露し（第１表）、ＤＩＮ５３３８３に従って強制通気オーブンで９０℃において保存した（第２表）。０、５００、１０００、１５００および２０００時間の暴露およびそれぞれ０、２５０、５００および７５０時間のオーブン保存の後の黄化（黄色指数Ｙｌ）を測定した。
【０２０１】
使用した対照は、安定剤混合物を全く加えなかったこと以外は実施例１に記述されているように製造されたテスト試料であった。比較のために、０．５質量％のＳ１および０．３５質量％のＳ３の代わりに、０．５質量％のＳ６および０．５質量％のＳ８からなる安定剤混合物を加えたこと以外は実施例１に記述されているように製造されたテスト試料を用いた。
【０２０２】
第１表：４５℃における白色着色ＡＢＳの暴露
【表１】
2009531505.tif 000013
【０２０３】
第２表：９０℃における白色着色ＡＢＳのオーブン保存
【表２】
2009531505.tif 000014
【０２０４】
Ｙ１は、ポリマーに対するダメージの測定値である。Ｙ１の値が小さいほど、安定剤の効果が良好である。第１表および第２表から明らかなように、Ｓ１（Ｎ，Ｎ′−ビス（ホルミル）−Ｎ，Ｎ′−ビス（２，２，６，６−テトラメチル−４−ピペリジル）−１，６−ヘキサンジアミン）とＳ３（エチル２−シアノ−３，３−ジフェニルアクリレート）との安定剤の組合せは、Ｓ６（ビス（２，２，６，６−テトラメチル−４−ピペリジニル）セバケート、）とＳ８（２−（２−ヒドロキシ−５−メチルフェニル）ベンゾトリアゾール）との安定剤の組合せより、４５℃暴露および９０℃オーブン保存の両方において優れている。Ｓ１（Ｎ，Ｎ′−ビス（ホルミル）−Ｎ，Ｎ′−ビス（２，２，６，６−テトラメチル−４−ピペリジル）−１，６−ヘキサンジアミン）とＳ３（エチル２−シアノ−３，３−ジフェニルアクリレート）との安定剤の組合せにより、長期間の安定化が達成される。
【０２０５】
実施例２：グレー着色ＡＢＳのオーブン保存
１質量％のＴｉＯ2の代わりに２．０質量％のＳｉｃｏｓｔｙｒｅｎグレー００−６２９５を使った以外は、実施例１を繰り返した。２００、４００、６００、８００および１０００時間のオーブン保存の後の黄化（黄色指数Ｙｌ）を測定した。
【０２０６】
第３表：９０℃におけるグレー着色ＡＢＳのオーブン保存
【表３】
2009531505.tif 000015
【０２０７】
実施例３：着色ポリプロピレンファイバーの色当量および残存引張強度
Ｂａｓｅｌ  ＨＰ５６１Ｒ（ポリプロピレン、Ｂａｓｅｌｌ製、オランダ）を、第４表および第５表に示された安定剤および顔料と、インテンシブミキサーで混合した。そして、その混合物を１８２℃の温度における実験室押出機により均一化し、ファイバーユニットにより巻き取った。このようにして得られたファイバーを色当量および残存引張強度について調べた。
【０２０８】
使用された対照は、０．３質量％のパリオトールイエローＫ１８４１または０．３質量％のＰＶファストイエローＨＲを顔料として含むポリプロピレンファイバーであった。
【０２０９】
比較のために、以下の安定剤が使われた：Ｓ７；Ｓ９；Ｓ１０；Ｓ１１；Ｓ１２；およびＳ１３。
【０２１０】
第４表：着色ポリプロピレンファイバーの色当量
【表４】
2009531505.tif 000016
【０２１１】
色当量（ＣＥ）は、１００の対照値（安定剤または分散助剤なしの着色ポリプロピレン）に対して、同様の色効果を得るのに必要とされる顔料の部数を示している。ＣＥ値が小さいほど、安定剤および／または分散助剤の効果が良好である。色当量の点では、Ｓ１は、パリオトールイエローＫ１８４１およびＰＶファストイエローＨＲに対して、調べた他の安定剤より、顕著に良好な値を示している。
【０２１２】
第５表：着色ポリプロピレンファイバーの残存引張強度
【表５】
2009531505.tif 000017
【０２１３】
挙げられた残存引張強度は、ＤＩＮ  ＥＮ  ＩＳＯ４８９２−２に従って、５００、１０００、１５００、２０００、２５００および３０００時間の耐候性試験を行なった後に、ファイバーを切断するのに必要とされる力の割合を示している。初期値（耐候性試験０時間）を対照として１００％に設定する。残存引張強度が大きいほど、安定剤の効果が良好である。
【０２１４】
第５表から明らかなように、残存引張強度の点で、Ｓ１（Ｎ，Ｎ′−ビス（ホルミル）−Ｎ，Ｎ′−ビス（２，２，６，６−テトラメチル−４−ピペリジル）−１，６−ヘキサンジアミン）は、パリオトールイエローＫ１８４１に対して、調べた他の安定剤より、顕著に良好な値を示している。
【０２１５】
実施例４：着色ポリアミドファイバーの残存引張強度
ポリアミドＵｌｔｒａｍｉｄ  Ｂ３Ｓ（糸１３６０ｆ６８）（ＢＡＳＦ  Ａｋｔｉｅｎｇｅｓｅｌｌｓｃｈａｆｔ製、ドイツ、ルートヴィヒスハーフェン）を、インテンシブミキサーにおいて、第６表に示す安定剤と、それぞれ１．０質量％  のＰａｌａｍｉｄイエロー２１−０７０５およびそれぞれ０．８５質量％のＵｌｔｒａｍｉｄ  ＰＣ１（ＢＡＳＦ  Ａｋｔｉｅｎｇｅｓｅｌｌｓｃｈａｆｔ製、ドイツ、ルートヴィヒスハーフェン）とを混合した。その混合物を２６０℃の温度における実験室押出機により均一化し、ファイバーユニットにより巻き取った。このようにして製造された糸を残存引張強度について調べた。
【０２１６】
第６表：着色ポリアミドファイバーの残存引張強度
【表６】
2009531505.tif 000018
【０２１７】
挙げられた残存引張強度は、ＤＩＮ  ７５  ２０２−３  Ａ１０に従って、暴露後のファイバーを切断するのに必要とされる力の割合を示している。初期値（暴露０サイクル）を対照として１００％に設定する。残存引張強度が大きいほど、安定剤の効果が良好である。
【０２１８】
実施例５：厚肉着色ポリアミドにおける色変化
タイプＵｌｔｒａｍｉｄＢ３Ｓ（ＢＡＳＦ  Ａｋｔｉｅｎｇｅｓｅｌｌｓｃｈａｆｔ製、ドイツ、ルートヴィヒスハーフェン）のポリアミド６を、インテンシブミキサーにおいて、第７表および８表に挙げられた安定剤および顔料と混合した。その混合物を２６１℃の温度における実験室押出機により均一化し、粒状とした。得られた粒状物を射出成形し、３ｍｍまたは２ｍｍ厚のテストプラークを得た。これらのプラークを、１００℃においてＤＩＮ７５２０２−３に従って暴露し（第７表）、または６５℃においてＤＩＮ５３３８７に従って耐候性試験を行なった（第８表）。
【０２１９】
それぞれ場合において測定されたパラメータは、１、２、３、４および５回サイクルの暴露の後、または１０００、１５００、２０００、２３００、２５００および３０００時間後の耐候性試験の後の色変化（ＤＥ＊（ＣＩＥＬＡＢ））であった。ＤＥ＊（ＣＩＥＬＡＢ）値は、安定剤の効率の測定値を表す。この値が低いほど、安定剤の効果は良好である。
【０２２０】
第７表：厚肉着色ポリアミドの暴露による色変化
【表７】
2009531505.tif 000019
【０２２１】
第７表から明らかなように、顕著に良好な安定化は、同量の安定剤を使用した場合、Ｓ６（ビス（２，２，６，６−テトラメチル−４−ピペリジニル）セバケート、）より、Ｓ１（Ｎ，Ｎ′−ビス（ホルミル）−Ｎ，Ｎ′−ビス（２，２，６，６−テトラメチル−４−ピペリジル）−１，６−ヘキサンジアミン）の方が得られる。
【０２２２】
第８表：ブルー着色（１．０％ＳｉｃｏｐａｌブルーＫ６３１０）肉厚ポリアミドの耐候性試験における色変化
【表８】
2009531505.tif 000020
【０２２３】
第８表から明らかなように、顕著に良好な安定化は、同量の安定剤を使用した場合、Ｓ６（ビス（２，２，６，６−テトラメチル−４−ピペリジニル）セバケート、）より、Ｓ１（Ｎ，Ｎ′−ビス（ホルミル）−Ｎ，Ｎ′−ビス（２，２，６，６−テトラメチル−４−ピペリジル）−１，６−ヘキサンジアミン）の方が得られる。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
以下のｉ）〜ｉｉｉ）：
ｉ）安定剤としての少なくとも１つの式（Ｉ）
【化１】
2009531505.tif 000023
［式中、ｎは、１または２である；
Ｒ1、Ｒ2、Ｒ3およびＲ4は、それぞれ独立してＣ1−Ｃ4−アルキル、またはＲ1およびＲ2および／またはＲ3およびＲ4は、結合している炭素原子と共に４−、５−、６−、７−または８員環を形成する；
Ｒ5およびＲ7は、それぞれ独立して水素またはＣ1−Ｃ4−アルキルである；
Ｒ6は、水素、オキシル、ヒドロキシル、アシル、Ｃ1−Ｃ40−アルキルまたはＣ2−Ｃ40−アルケニルであり、このうち後２つの基は、酸素、硫黄、−ＮＨ−および−Ｎ（Ｃ1−Ｃ10−アルキル）−からそれぞれ独立して選択される１つ以上の非隣接基によって中断されており、および／またはシアノ、ヒドロキシル、アミノおよびアリールから選択される１つ以上の置換基を有することができ、前記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる；
Ｒ8は、水素またはＣ1−Ｃ10−アルキルである；および
ｎが１の場合、
Ｙは、水素であるか、または非置換または同一もしくは異なるＲa基で１回以上置換されるＣ1−Ｃ22−アルキルであり、酸素、硫黄、−ＮＨ−および−Ｎ（Ｃ1−Ｃ10−アルキル）−からそれぞれ独立して選択される１つ以上の非隣接基によって中断されていてよい；または
Ｙは、Ｃ3−Ｃ22−アルケニル、Ｃ3−Ｃ12−シクロアルキル、Ｃ6−Ｃ12−ビシクロアルキル、Ｃ3−Ｃ10−シクロアルケニルであり、これらの基は、１つ以上のＲa基を有することでき、そしてＣ3−Ｃ12−シクロアルキル、Ｃ6−Ｃ12−ビシクロアルキル、またはＣ3−Ｃ10−シクロアルケニルは、さらに１つ以上のアルキル基を有することができる；または
Ｙはアリールであり、そのアリールは、ハロゲン、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ−（Ｃ1−Ｃ4−アルキル）アミノで１回以上置換することができる；または
Ｙは、適切であれば、オキシル、ヒドロキシル、アシル、Ｃ1−Ｃ40−アルキルまたはＣ2−Ｃ40−アルケニルから選択される１つ以上の同一または異なる基を有するヘテロ環であり、このうちＣ1−Ｃ40−アルキルおよびＣ2−Ｃ40−アルケニルは、酸素、硫黄、−ＮＨ−および−Ｎ（Ｃ1−Ｃ10−アルキル）−からそれぞれ独立して選択される１つ以上の非隣接基によって中断されていてよく、および／またはシアノ、ヒドロキシル、アミノおよびアリールからそれぞれ独立して選択される１つ以上の置換基を有することができ、前記アリールは、Ｃ1−Ｃ4−アルキル、ハロゲン、Ｃ1−Ｃ4−アルコキシ、ジ−（Ｃ1−Ｃ4−アルキル）アミノ、メチレンジオキシまたはエチレンジオキシで１回以上置換することができる；
Ｒaは、シアノ、アミノ、ヒドロキシル、ヒドロキシ−Ｃ1−Ｃ4−アルコキシ、Ｃ1−Ｃ4−アルコキシカルボキシル、アリール、またはヘテロ環であり、このうち後２つの基は、ハロゲン、ヒドロキシル、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ（Ｃ1−Ｃ4−アルキル）アミノで１回以上置換することができる；
そしてｎが２の場合、
Ｙは、隣接結合の間に１から３０個の架橋原子を有する二価基であり、その二価基は、アルキレン、アルケニレン、アリーレン、ヘテロシクリレン、シクロアルキレンから選択される構造単位を有し、前記アルキレン及びアルケニレンは、酸素、硫黄、−ＮＨ−および−Ｎ（Ｃ1−Ｃ10−アルキル）−によって１回以上中断されていてよく、そしてアリーレン、ヘテロ環およびシクロアルキレンは、Ｃ1−Ｃ4−アルキルで１回以上置換することができる］のピペリジン化合物；
ｉｉ）少なくとも１つのポリマー；および
ｉｉｉ）少なくとも１つの着色剤
を含む組成物。
【請求項２】
式ＩにおけるＲ1、Ｒ2、Ｒ3およびＲ4がそれぞれメチルであり、そしてＲ5およびＲ7がそれぞれ水素である、請求項１に記載の組成物。
【請求項３】
式ＩにおけるＲ6が水素である、請求項１または２に記載の組成物。
【請求項４】
Ｒ8がＨである、請求項１から３までのいずれか１項に記載の組成物。
【請求項５】
式（Ｉ）において、ｎが２であり、そしてＹが２〜１０員のアルキレン鎖である、請求項１から４までのいずれか１項に記載の組成物。
【請求項６】
式（Ｉ）の化合物が、Ｎ，Ｎ′−ビス（ホルミル）−Ｎ，Ｎ′−ビス（２，２，６，６−テトラメチル−４−ピペリジル）−１，６−ヘキサンジアミンである、請求項１から５までのいずれか１項に記載の組成物。
【請求項７】
前記ポリマーｉｉ）が、
−  ハロゲン含有ポリマーおよびその混合物、
−  エーテルのホモポリマーもしくはコポリマーおよびそれらの混合物、
−  ポリアセタール、ポリアセタールと環状エーテルとのコポリマー、および熱可塑性ポリウレタンで、アクリレートもしくはメチルアクリレート／ブタジエン／スチレン−コポリマーで修飾されたポリアセタール、およびそれらの混合物、
−  ポリアリールエーテル、ポリアリールスルフィド、およびポリアリールエーテルとスチレンポリマーおよびポリアミドとの混合物、およびそれらの混合物、
−  ポリウレタン、
−  ポリウレア、ポリアミドイミド、ポリエーテルイミド、ポリエステルイミド、ポリヒダントイン、ポリベンズイミダゾール、およびそれらの混合物、
−  ポリエステル、
−  ポリカーボネート、ポリエステルカーボネート、およびそれらの混合物、
−  ポリスルホン、ポリエーテルスルホン、ポリエーテルケトン、およびそれらの混合物、
−  合成樹脂、
−  天然ポリマー、
−  純粋なモノマー化合物またはそのような化合物の混合物から製造される天然有機材料または合成有機材料、
−  天然ゴムまたは合成ゴムの水性エマルジョン、
−  モノオレフィンまたはジオレフィンとビニルモノマーとのコポリマー、およびそれらの混合物、
−  不飽和アルコールおよびアミンまたはそれらのアシル誘導体またはアセタールから誘導されるポリマー、
−  α，β−不飽和酸およびそれらの誘導体から誘導されるポリマー、
−  ポリアミドおよびコポリアミド、
−  ポリスチレン、ポリ（ｐ−メチルスチレン）、ポリ（α−メチルスチレン）、およびスチレンまたはα−メチルスチレンのコポリマー、および
−  ポリオレフィンおよびその混合物
から選択される、請求項１から６までのいずれか１項に記載の組成物。
【請求項８】
前記スチレンのコポリマーが、スチレンと、アクリロニトリルおよびブタジエンおよび／またはアクリルエステルまたはメタクリルエステルとのコポリマーである、請求項７に記載の組成物。
【請求項９】
前記ポリマーｉｉ）が、エチレンおよびプロピレンのホモポリマーおよびコポリマー、およびそれらの混合物から選択される、請求項７に記載の組成物。
【請求項１０】
前記ポリマーｉｉ）が、ポリマーブレンドである、請求項１から６までのいずれか１項に記載の組成物。
【請求項１１】
前記着色剤ｉｉｉ）が顔料である、請求項１から１０までのいずれか１項に記載の組成物。
【請求項１２】
前記顔料が白色顔料または黒色顔料である、請求項１１に記載の組成物。
【請求項１３】
酸化防止剤、光安定剤、金属不活性剤、帯電防止剤、補強剤、フィラー、曇り防止剤、および殺生剤から選択される少なくとも１つの添加剤をさらに含む、請求項１から１２までのいずれか１項に記載の組成物。
【請求項１４】
前記光安定剤が、２−シアノ−３，３−ジフェニルアクリル酸エステルである、請求項１３に記載の組成物。
【請求項１５】
連続的なポリマー相と、そこに分散する粒状顔料相とを含む顔料含有ポリマー組成物を製造する方法であって、前記ポリマー組成物を、顔料と密に接触させ、そして分散助剤として、少なくとも１つの以下の式（Ｉ）
【化２】
2009531505.tif 000024
［式中、ｎは、１または２である；
Ｒ1、Ｒ2、Ｒ3およびＲ4は、それぞれ独立してＣ1−Ｃ4−アルキル、またはＲ1およびＲ2および／またはＲ3およびＲ4は、結合している炭素原子と共に４−、５−、６−、７−または８員環を形成する；
Ｒ5およびＲ7は、それぞれ独立して水素またはＣ1−Ｃ4−アルキルである；
Ｒ6は、水素、オキシル、ヒドロキシル、アシル、Ｃ1−Ｃ40−アルキルまたはＣ2−Ｃ40−アルケニルであり、このうち後２つの基は、酸素、硫黄、−ＮＨ−および−Ｎ（Ｃ1−Ｃ10−アルキル）−からそれぞれ独立して選択される１つ以上の非隣接基によって中断され、および／またはシアノ、ヒドロキシル、アミノおよびアリールから選択される１つ以上の置換基を有することができ、前記アリールは、Ｃ1−Ｃ4−アルキル、ハロゲン、Ｃ1−Ｃ4−アルコキシ、ジ（Ｃ1−Ｃ4−アルキル）アミノ、メチレンジオキシまたはエチレンジオキシで１回以上置換することができる；
Ｒ8は、水素またはＣ1−Ｃ10−アルキルである；および
ｎが１の場合、
Ｙは、水素であるか、または非置換または同一もしくは異なるＲa基で１回以上置換されるＣ1−Ｃ22−アルキルであり、酸素、硫黄、−ＮＨ−および−Ｎ（Ｃ1−Ｃ10−アルキル）−からそれぞれ独立して選択される１つ以上の非隣接基によって中断されていてよい；または
Ｙは、Ｃ3−Ｃ22−アルケニル、Ｃ3−Ｃ12−シクロアルキル、Ｃ6−Ｃ12−ビシクロアルキル、Ｃ3−Ｃ10−シクロアルケニルであり、これらの基は、１つ以上のＲa基を有することでき、そしてＣ3−Ｃ12−シクロアルキル、Ｃ6−Ｃ12−ビシクロアルキル、またはＣ3−Ｃ10−シクロアルケニルは、さらに１つ以上のアルキル基を有することができる；または
Ｙはアリールであり、そのアリールは、ハロゲン、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ−（Ｃ1−Ｃ4−アルキル）アミノで１回以上置換することができる；または
Ｙは、適切であれば、オキシル、ヒドロキシル、アシル、Ｃ1−Ｃ40−アルキルまたはＣ2−Ｃ40−アルケニルから選択される１つ以上の同一または異なる基を有するヘテロ環であり、このうちＣ1−Ｃ40−アルキルおよびＣ2−Ｃ40−アルケニルは、酸素、硫黄、−ＮＨ−および−Ｎ（Ｃ1−Ｃ10−アルキル）−からそれぞれ独立して選択される１つ以上の非隣接基によって中断されていてよく、および／またはシアノ、ヒドロキシル、アミノおよびアリールからそれぞれ独立して選択される１つ以上の置換基を有することができ、前記アリールは、Ｃ1−Ｃ4−アルキル、ハロゲン、Ｃ1−Ｃ4−アルコキシ、ジ−（Ｃ1−Ｃ4−アルキル）アミノ、メチレンジオキシまたはエチレンジオキシで１回以上置換することができる；
Ｒaは、シアノ、アミノ、ヒドロキシル、ヒドロキシ−Ｃ1−Ｃ4−アルコキシ、Ｃ1−Ｃ4−アルコキシカルボキシル、アリール、またはヘテロ環であり、このうち後２つの基は、ハロゲン、ヒドロキシル、Ｃ1−Ｃ4−アルキル、Ｃ1−Ｃ4−アルコキシ、Ｃ1−Ｃ4−アルコキシカルボキシル、メチレンジオキシ、エチレンジオキシまたはジ（Ｃ1−Ｃ4−アルキル）アミノで１回以上置換することができる；
そしてｎが２の場合、
Ｙは、隣接結合の間に１から３０個の架橋原子を有する二価基であり、その二価基は、アルキレン、アルケニレン、アリーレン、ヘテロ環、シクロアルキレンから選択される構造単位を有し、前記アルキレン及びアルケニレンは、酸素、硫黄、−ＮＨ−および−Ｎ（Ｃ1−Ｃ10−アルキル）−によって１回以上中断されていてよく、アリーレン、ヘテロ環およびシクロアルキレンは、Ｃ1−Ｃ4−アルキルで１回以上置換することができる］のピペリジン化合物を使用する方法。
【請求項１６】
前記の密に接触させることが、酸化防止剤、光安定剤、金属不活性剤、帯電防止剤、補強剤、フィラー、曇り防止剤、殺生剤および式Ｉの化合物以外の分散助剤から選択される少なくとも１つの添加剤の存在下でさらに行なわれる、請求項１５に記載の方法。
【請求項１７】
式（Ｉ）の化合物以外の前記分散助剤が、ポリエチレンワックスおよびポリプロピレンワックス、金属石鹸、脂肪酸エステル、モンタンワックス、ワックス様ポリマー、およびアミドワックスから選択される、請求項１６に記載の方法。
【請求項１８】
式（Ｉ）の化合物以外の前記分散助剤の割合が、ポリマー組成物の全質量に対して、０．０１質量％未満である、請求項１６または１７に記載の方法。
【請求項１９】
式（Ｉ）の化合物以外の分散助剤を全く使用しない、請求項１５に記載の方法。
【請求項２０】
顔料含有ポリマー組成物における分散助剤としての請求項１で定義された式（Ｉ）のピペリジン化合物の使用。
【国際調査報告】
2009531505.tif 000025
2009531505.tif 000026
2009531505.tif 000027
2009531505.tif 000028
2009531505.tif 000029
2009531505.tif 000030